(57)【要約】  本発明は、研削材と、自己停止剤と、水性キャリアと、所望によりカチオン性ポリマーとを含む化学機械研磨組成物を提供し、かつ基板を研磨するために好適な方法を提供する。【選択図】図２
2020517117.tif 000002
【特許請求の範囲】
【請求項１】
化学機械研磨組成物であって、
（ａ）セリア、ジルコニア、およびそれらの組み合わせから選択される研削材と、
（ｂ）式（ＩＩ）の化合物であって、
【化１】
2020517117.tif 000020
式中、Ｘ１〜Ｘ３の各々が独立して、Ｎ、Ｏ、Ｓ、ｓｐ２混成炭素、およびＣＹ１Ｙ２から選択され、Ｙ１およびＹ２の各々が独立して、水素、ヒドロキシル、Ｃ１〜Ｃ６アルキル、ハロゲン、およびそれらの組み合わせから選択され、Ｚ１〜Ｚ３の各々が独立して、水素、ヒドロキシル、Ｃ１〜Ｃ６アルキル、およびそれらの組み合わせから選択され、これらは各々が置換または非置換であってもよい、式（ＩＩ）化合物、式（ＩＩＩ）の化合物であって、
Ｚ−（Ｃ（Ｘ１Ｘ２）ｎ）ｐ−ＣＯ２Ｍ      （ＩＩＩ）
式中、ＺはＮ、Ｃ１〜Ｃ６アルキル、Ｃ１〜Ｃ６アルケニル、Ｃ１〜Ｃ６アルキニル、およびアリール（例えば、フェニル、ベンジル、ナフチル、アズレン、アントラセン、ピレンなど）から選択され、Ｘ１およびＸ２は独立して、水素、ヒドロキシ、アミノ、およびＣ１〜Ｃ６アルキル、Ｃ１〜Ｃ６アルケニルから選択され、Ｘ１およびＸ２は、結合している炭素とともにｓｐ２混成炭素を形成することができ、ｎは１または２であり、ｐは０〜４であり、Ｍは水素および好適な対イオン（例えば、第Ｉ族金属）から選択され、これらは各々が置換または非置換、ならびにそれらの組み合わせであってもよい、式（ＩＩＩ）の化合物、式（ＩＶ）の化合物であって、
【化２】
2020517117.tif 000021
式中、Ｘ、ＹおよびＺは独立して、Ｈ、Ｏ、Ｓ、ＮＨおよびＣＨ２から選択され、Ｒ１、Ｒ２およびＲ３は独立して、Ｈ、アルキル、アルケニル、アルキニル、アリール、ハロ、およびハロアルキルから選択され、Ｍは水素および好適な対イオンから選択される、式（ＩＶ）の化合物から選択される自己停止剤と、
（ｃ）水性キャリアと、を含み、
前記研磨組成物が約３〜約９のｐＨを有する、化学機械研磨組成物。
【請求項２】
前記研磨組成物は速度向上剤をさらに含む、請求項１に記載の研磨組成物。
【請求項３】
前記研削材が、前記研磨組成物中に約０．００１質量％〜約５質量％の濃度で存在する、請求項１に記載の研磨組成物。
【請求項４】
前記自己停止剤がマルトール、エチルマルトール、コウジ酸、安息香酸、３，４−ジヒドロキシ安息香酸、３，５−ジヒドロキシ安息香酸、カフェー酸、エチルマルトール、ソルビン酸、酪酸、吉草酸、ヘキサン酸、チグリン酸、アンゲリカ酸、クロトン酸、ソルビン酸、デフェリプロン、２−ヒドロキシニコチン酸、２−ペンテン酸、３−ペンテン酸、他の飽和および不飽和アルキルカルボン酸、それらの塩、ならびにそれらの組み合わせから選択される、請求項１に記載の研磨組成物。
【請求項５】
前記自己停止剤が、前記研磨組成物中に約１質量％以下の濃度で存在する、請求項１に記載の研磨組成物。
【請求項６】
ポリマー、オリゴマー、小分子、塩、およびそれらの組み合わせから選択されるカチオン性化合物をさらに含む、請求項１に記載の研磨組成物。
【請求項７】
前記カチオン性化合物が、４級アミン、カチオン性ポリビニルアルコール、カチオン性セルロース、およびそれらの組み合わせから選択されるモノマーを含むポリマーまたはオリゴマーである、請求項６に記載の研磨組成物。
【請求項８】
前記カチオン性化合物は、４級アミンモノマーを含むポリマーまたはオリゴマーであり、前記４級アミンモノマーは、ビニルイミダゾリウム、メタクリロイルオキシエチルトリメチルアンモニウムハライド、ジアリルジメチルアンモニウムハライド、およびそれらの組み合わせから選択される、請求項７に記載の研磨組成物。
【請求項９】
前記カチオン性化合物が、２−（ジメチルアミノ）エチルメタクリレート、ジアリルジメチルアンモニウム、ポリ（ビニルイミダゾリウム）、ポリ（メタクリロイルオキシエチルトリメチルアンモニウム）ハライド、ポリ（ジアリルジメチルアンモニウム）ハライド、ポリクオタニウム−２、ポリクオタニウム−１１、ポリクオタニウム−１６、ポリクオタニウム−４６、ポリクオタニウム−４４、Ｌｕｖｉｑｕａｔ  Ｓｕｐｒｅｍｅ、Ｌｕｖｉｑｕａｔ  Ｈｏｌｄ、Ｌｕｖｉｑｕａｔ  ＵｌｔｒａＣａｒｅ、Ｌｕｖｉｑｕａｔ  ＦＣ  ３７０、Ｌｕｖｉｑｕａｔ  ＦＣ  ５５０、Ｌｕｖｉｑｕａｔ  ＦＣ  ５５２、Ｌｕｖｉｑｕａｔ  Ｅｘｃｅｌｌｅｎｃｅ、およびそれらの組み合わせから選択される、カチオン性オリゴマーまたはカチオン性ポリマーである、請求項６に記載の研磨組成物。
【請求項１０】
前記研磨組成物が約６．０〜約８．５のｐＨを有する、請求項１に記載の研磨組成物。
【請求項１１】
前記研磨組成物が約３〜約５のｐＨを有する、請求項１に記載の研磨組成物。
【請求項１２】
化学機械研磨組成物であって、
（ａ）セリア、ジルコニア、およびそれらの組み合わせから選択される研削材と、
（ｂ）自己停止剤であって、式（Ｉ）の化合物であって、
【化３】
2020517117.tif 000022
式中、Ｒは、水素、アルキル、シクロアルキル、アリール、複素環式アルキル、および複素環式アリールからなる群から選択され、これらは各々が置換または非置換であってもよい、式（Ｉ）の化合物から選択される自己停止剤と、
（ｃ）カチオン性ポリマーと、
（ｄ）水性キャリアと、を含み、
前記研磨組成物が約７〜約９のｐＨを有する、化学機械研磨組成物。
【請求項１３】
前記自己停止剤が、ヒドロキサム酸、アセトヒドロキサム酸ベンズヒドロキサム酸、サリチルヒドロキサム酸およびそれらの組み合わせから選択される、請求項１２に記載の研磨組成物。
【請求項１４】
前記カチオン性ポリマーが、２−（ジメチルアミノ）エチルメタクリレート、ジアリルジメチルアンモニウム、ポリ（ビニルイミダゾリウム）、ポリ（メタクリロイルオキシエチルトリメチルアンモニウム）ハライド、ポリ（ジアリルジメチルアンモニウム）クロリド、ポリクオタニウム−２、ポリクオタニウム−１１、ポリクオタニウム−１６、ポリクオタニウム−４６、ポリクオタニウム−４４、Ｌｕｖｉｑｕａｔ  Ｓｕｐｒｅｍｅ、Ｌｕｖｉｑｕａｔ  Ｈｏｌｄ、Ｌｕｖｉｑｕａｔ  ＵｌｔｒａＣａｒｅ、Ｌｕｖｉｑｕａｔ  ＦＣ  ３７０、Ｌｕｖｉｑｕａｔ  ＦＣ  ５５０、Ｌｕｖｉｑｕａｔ  ＦＣ  ５５２、Ｌｕｖｉｑｕａｔ  Ｅｘｃｅｌｌｅｎｃｅ、およびそれらの組み合わせから選択される、請求項１２に記載の研磨組成物。
【請求項１５】
前記研磨組成物が速度向上剤をさらに含む、請求項１２に記載の研磨組成物。
【請求項１６】
前記自己停止剤が、前記研磨組成物中に約１質量％以下の濃度で存在する、請求項１２に記載の研磨組成物。
【請求項１７】
前記研削材がセリアである、請求項１２に記載の研磨組成物。
【請求項１８】
前記研削材が、前記研磨組成物中に約０．００１質量％〜約５質量％の濃度で存在する、請求項１２に記載の研磨組成物。
【請求項１９】
基板を化学機械的に研磨する方法であって、
（ｉ）基板を提供することであって、前記基板は、前記基板の表面上にパターン誘電体層を含む、基板を提供することと、
（ｉｉ）研磨パッドを提供することと、
（ｉｉｉ）請求項１に記載の化学機械研磨組成物を提供することと、
（ｉｖ）前記基板を前記研磨パッドおよび前記化学機械研磨組成物と接触させることと、
（ｖ）前記研磨パッドおよび前記化学機械研磨組成物を前記基板に対して動かし、前記基板の表面上における前記パターン誘電体層の少なくとも一部を研削し、前記基板を研磨することと、を含む、基板を化学機械的に研磨する方法。
【請求項２０】
基板を化学機械的に研磨する方法であって、
（ｉ）基板を提供することであって、前記基板は、前記基板の表面上にパターン誘電体層を含む、基板を提供することと、
（ｉｉ）研磨パッドを提供することと、
（ｉｉｉ）請求項１２に記載の化学機械研磨組成物を提供することと、
（ｉｖ）前記基板を前記研磨パッドおよび前記化学機械研磨組成物と接触させることと、
（ｖ）前記研磨パッドおよび前記化学機械研磨組成物を前記基板に対して動かし、前記基板の表面上における前記パターン誘電体層の少なくとも一部を研削し、前記基板を研磨することと、を含む、基板を化学機械的に研磨する方法。
【発明の詳細な説明】
【背景技術】
【０００１】
集積回路および他の電子デバイスの製造において、導電性、半導体、および誘電体材料の複数の層が基板表面上に堆積され、または基板表面から除去される。材料の層が基板上に順次堆積され、基板から除去されるにつれて、基板の最上面は非平面状になり得、平坦化を必要とし得る。表面を平坦化すること、または表面を「研磨すること」は、材料が基板の表面から除去されて、概して均一で平坦な表面を形成するプロセスである。平坦化は、粗い表面、凝集した材料、結晶格子損傷、スクラッチ、および汚染された層または材料などの望ましくない表面トポグラフィーおよび表面欠陥を除去するのに有用である。平坦化はまた、フィーチャを充填するために使用される過剰に堆積された材料を除去することによって基板上にフィーチャを形成し、メタライズおよび加工の後続の平面のための均一な表面を提供するのに有用である。
【０００２】
基板の表面を平坦化または研磨するための組成物および方法は、当該技術分野において周知である。化学機械平坦化、すなわち化学機械研磨（ＣＭＰ）は、基板を平坦化するために使用される一般的な技術である。ＣＭＰは、基板から材料を選択的に除去するために、ＣＭＰ組成物、またはより簡単に研磨組成物（研磨スラリーとも称される）として既知の化学組成物を利用する。研磨組成物は、通常、基板の表面を、研磨組物を十分にしみ込ませた研磨パッド（例えば、研磨布または研磨ディスク）と接触させることにより基板に適用される。基板の研磨は、典型的には、研磨組成物の化学的活性、および／または研磨組成物中に懸濁した、もしくは研磨用パッド（例えば、固定研削材研磨用パッド）に組み込まれている研削材の機械的活性によってさらに補助される。
【０００３】
集積回路のサイズが縮小され、チップ上の集積回路の数が増加するにつれて、回路を構成する部品は、典型的なチップ上で利用可能な限られたスペースに適合するために、互いにより接近して配置されなければならない。最適な半導体性能を確保するには、回路間の効果的な分離が重要である。そのために、浅いトレンチが半導体基板内にエッチングされ、絶縁材料で充填されて、集積回路のアクティブ領域を隔離する。より具体的には、シャロートレンチアイソレーション（ＳＴＩ）は、窒化ケイ素層がシリコン基板上に形成され、浅いトレンチがエッチングまたはフォトリソグラフィを介して形成され、誘電体層が堆積されてトレンチを充填するプロセスである。このようにして形成されたトレンチの深さの変化に起因して、全トレンチの完全な充填を確実にするために、基板の上に過剰の誘電体材料を堆積させることが通常は必要である。誘電体材料（例えば、酸化ケイ素）は、下にある基板のトポグラフィーに適合する。
【０００４】
したがって、誘電体材料が配置された後、堆積された誘電体材料の表面は、誘電体材料のトレンチによって分離された、誘電体材料の隆起領域の平らでない組み合わせを特徴とし、誘電体材料の隆起領域およびトレンチは下にある表面の対応する隆起領域およびトレンチと整合する。隆起した誘電体材料およびトレンチを含む基板表面の領域は、基板のパターンフィールド、例えば「パターン材料」、「パターン酸化物」、または「パターン誘電体」と呼ばれる。パターンフィールドは、誘電体材料のトレンチの高さに対する隆起領域の高さの差である「ステップ高さ」を特徴とする。
【０００５】
過剰な誘電体材料は、典型的にはＣＭＰプロセスによって除去され、それによってさらなる追加の加工のための平坦な表面が提供される。隆起した領域の材料を除去する際に、トレンチからも一定量の材料が除去される。このトレンチからの材料の除去は、「トレンチ侵食」または「トレンチ損失」と呼ばれる。トレンチ損失は、初期のステップ高さを除くことによりパターン誘電体材料の平坦化を達成する際に、トレンチから除去される材料の量である（例えば、オングストローム（Å）で表される厚さ）。トレンチ損失は、最初のトレンチの厚さから最終的なトレンチの厚さを引いたものとして計算される。トレンチからの材料の除去速度は、隆起領域からの除去速度よりもはるかに低いことが望ましい。したがって、隆起領域の材料が（トレンチから除去される材料と比較してより速い速度で）除去されると、パターン誘電体は、加工された基板表面の「ブランケット」領域、例えば、「ブランケット誘電体」または「ブランケット酸化物」と呼ぶことができる高度に平坦化された表面になる。
【０００６】
研磨組成物は、その研磨速度（すなわち、除去速度）およびその平坦化効率に従って特徴付けることができる。研磨速度は、基板の表面から材料を除去する速度を指し、通常単位時間当たり（例えば、毎分）の長さの単位（例えば、オングストローム（Å）で表される厚さ）で表される。基板の異なる領域、または研磨ステップの異なる段階に関連する異なる除去速度は、プロセス性能を評価する上で重要になり得る。「パターン除去速度」は、基板が相当のステップ高さを示すプロセスの段階で、パターン誘電体層の隆起領域から誘電体材料を除去する速度である。「ブランケット除去速度」は、研磨ステップの終了時、ステップ高さが大幅に（例えば、本質的に完全に）減少したときに、パターン誘電体層の平坦化された領域（すなわち「ブランケット」）から誘電体材料を除去する速度を指す。平坦化効率は、基板から除去される材料の量に対するステップ高さの低減（すなわち、トレンチ損失で割ったステップ高さの低減）に関連する。具体的には、研磨表面、例えば研磨用パッドは、最初に表面の「高い点」に接触し、平坦な表面を形成するために材料を除去しなければならない。より少ない材料の除去により平坦な表面の達成をもたらすプロセスは、平坦性を達成するためにより多くの材料を除去する必要があるプロセスよりも効率的であると考えられる。
【０００７】
多くの場合、酸化ケイ素パターン材料の除去速度は、ＳＴＩプロセスにおける誘電体研磨工程の律速になる場合があり、したがって、デバイススループットを向上させるために、酸化ケイ素パターンの高い除去速度が所望される。しかし、ブランケット除去速度が速すぎる場合、露出したトレンチ内の酸化物の過剰研磨は、トレンチの侵食およびデバイス欠陥の増加を引き起こす。ブランケット除去速度を低下させれば、過剰研磨および関連するトレンチ損失を回避することができる。
【０００８】
ＣＭＰ組成物の特定の研磨用途では、表面の「高い点」（すなわち、隆起領域）の大部分が除去されると除去速度が低下するような「自己停止」挙動を示すことが望ましい。自己停止する研磨用途では、基板表面に著しいステップ高さが存在する間、除去速度は効果的に高くなり、その後、表面が効果的に平坦になると除去速度が低下する。さまざまな誘電体研磨ステップ（例えば、ＳＴＩプロセスの）において、パターン誘電体材料（例えば、誘電体層）の除去速度は、通常プロセス全体の律速因子である。したがって、スループットを向上させるためには、パターン誘電体材料の高い除去速度が所望される。比較的低いトレンチ損失での高い効率も望ましい。さらに、平坦化を達成した後に誘電体の除去速度が高いままだと、過剰研磨が発生し、さらなるトレンチ損失が引き起こされる。
【０００９】
自己停止スラリーの利点は、低下したブランケットの除去速度、それにより、終点のための長い観察期間が得られることに起因する。例えば、自己停止挙動により、誘電体膜厚が減少した基板の研磨が可能になり、それにより、構造化された下層の上に、材料の量を低減させて堆積させることが可能となる。また、モータートルクの終点検出を使用して、最終的なトポグラフィーをより効果的に監視することができる。平坦化後に誘電体の過剰研磨または不必要な除去を回避することにより、基板をより低いトレンチ損失で研磨することができる。
【００１０】
現在、自己停止ＣＭＰ組成物は、セリア／アニオン性高分子電解質系をベースに開発されている。例えば、米国特許出願公開第２００８／０１２１８３９号は、無機研削材、ポリアクリル酸／マレイン酸コポリマー、およびジェミニ界面活性剤を含む研磨組成物を開示している。韓国特許第１０−１５２４６２４号は、セリア、カルボン酸、および混合アミン化合物を含む研磨組成物を開示している（英語の要約）。国際特許出願公開第ＷＯ２００６／１１５３９３号は、セリア、ヒドロキシカルボン酸、およびアミノアルコールを含む研磨組成物を開示している。しかし、半導体デバイスの構造がより複雑になり、特にＮＡＮＤテクノロジーが２Ｄから３Ｄに移行するにあたり、現在の自己停止ＣＭＰ組成物は、アニオン性ポリマーの使用のために、研削材と酸化ケイ素表面との間の静電反発力によりステップ高さ除去速度が制限される、という課題を抱えている。
【００１１】
改善された平坦化効率も提供しながら有用な除去速度を提供する、酸化ケイ素含有基板の化学機械研磨のための組成物および方法の必要性が依然として残っている。本発明は、このような研磨組成物および方法を提供する。本発明のこれらの利点および他の利点、ならびに追加の発明的特徴は、本明細書で提供される本発明の説明から明らかになるであろう。
【発明の概要】
【発明が解決しようとする課題】
【００１２】
本発明は、研削材と、自己停止剤と、水性キャリアと、所望によりカチオン性化合物と、を含む化学機械研磨組成物、ならびに本発明の研磨組成物を使用して基板を研磨するために好適な方法を提供する。
【００１３】
より具体的には、本発明は、化学機械研磨組成物であって、（ａ）研削材、（ｂ）式Ｑ−Ｂの自己停止剤であって、式中、Ｑは置換または非置換の疎水性基、または立体障害を与える基であってよく、Ｂは結合基であり、結合基はＣ（Ｏ）−Ｘ−ＯＨまたは−Ｃ（Ｏ）−ＯＨで、ＸはＣ１〜Ｃ２アルキル基である構造を有する、自己停止剤、および（ｃ）水性キャリアを含み、約３〜約９のｐＨを有する研磨組成物を提供する。
【課題を解決するための手段】
【００１４】
本発明はまた、化学機械研磨組成物であって、（ａ）セリアを含む研削材、（ｂ）コウジ酸（５−ヒドロキシ−２−（ヒドロキシメチル）−４Ｈ−ピラン−４−オン）、クロトン酸（（Ｅ）−２−ブテン酸）、チグリン酸（（２Ｅ）−２−メチルブタ−２−エン酸）、吉草酸（ペンタン酸）、２−ペンテン酸、マルトール（３−ヒドロキシ−２−メチル−４Ｈ−ピラン−４−オン）、安息香酸、３，４−ジヒドロキシ安息香酸、３，５−ジヒドロキシ安息香酸、カフェー酸、エチルマルトール、ソルビン酸カリウム、ソルビン酸、およびそれらの組み合わせから選択される自己停止剤、ならびに（ｃ）水性キャリアを含み、約３〜約９のｐＨを有する研磨組成物も提供する。
【００１５】
本発明はまた、化学機械研磨組成物であって、（ａ）セリアを含む研削材と、（ｂ）式（Ｉ）の化合物であって、
【化１】
2020517117.tif 000003
式中、Ｒは水素、アルキル、シクロアルキル、アリール、複素環式アルキル、および複素環式アリールからなる群から選択され、これらは各々が置換または非置換であってよい、式（Ｉ）の化合物、式（ＩＩ）の化合物であって、
【化２】
2020517117.tif 000004
式中、Ｘ１〜Ｘ３の各々が独立して、Ｎ、Ｏ、Ｓ、ｓｐ２混成炭素、およびＣＹ１Ｙ２から選択され、Ｙ１およびＹ２の各々が独立して、水素、ヒドロキシル、Ｃ１〜Ｃ６アルキル、ハロゲン、およびそれらの組合せから選択され、Ｚ１〜Ｚ３の各々が独立して、水素、ヒドロキシル、Ｃ１〜Ｃ６アルキル、およびそれらの組合せから選択され、これらは各々が置換または非置換であってもよい、式（ＩＩ）の化合物、式（ＩＩＩ）の化合物であって、
Ｚ−（Ｃ（Ｘ１Ｘ２）ｎ）ｐ−ＣＯ２Ｍ      （ＩＩＩ）
式中、ＺはＣ１〜Ｃ６アルキル、Ｃ１〜Ｃ６アルケニル、Ｃ１〜Ｃ６アルキニル、およびアリール（例えば、フェニル、ベンジル、ナフチル、アズレン、アントラセン、ピレンなど）から選択され、Ｘ１およびＸ２は独立して、水素、ヒドロキシ、アミノ、およびＣ１〜Ｃ６アルキルから選択され、Ｘ１およびＸ２は、結合している炭素とともにｓｐ２混成炭素を形成することができ、ｎは１または２であり、ｐは０〜４であり、Ｍは水素および好適な対イオン（例えば、第Ｉ族金属）から選択され、これらは各々が置換または非置換であってもよい、式（ＩＩＩ）の化合物、ならびにそれらの組み合わせ、式（ＩＶ）の化合物であって、
【化３】
2020517117.tif 000005
式中、Ｘ、ＹおよびＺは独立して、Ｈ、Ｏ、Ｓ、ＮＨおよびＣＨ２から選択され、Ｒ１、Ｒ２およびＲ３は独立して、Ｈ、アルキル、アルケニル、アルキニル、アリール、ハロ、およびハロアルキルから選択され、Ｍは水素および好適な対イオンから選択される、式（ＩＶ）の化合物、から選択される自己停止剤と、（ｃ）所望によりカチオン性ポリマーと、（ｄ）水性キャリアとを含み、約３〜約９のｐＨを有する、化学機械研磨組成物もまた提供する。
【００１６】
本発明はさらに、基板を化学機械研磨する方法であって、（ｉ）基板を提供することであって、基板は基板の表面にパターン誘電体層を含み、パターン誘電体層は誘電体材料の隆起領域（例えば、アクティブ領域対周辺領域）を含み、パターン誘電体層の初期ステップ高さは酸化物の厚さ範囲（例えば、アクティブ対周辺）を表す、提供することと、（ｉｉｉ）本明細書に記載の化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【図面の簡単な説明】
【００１７】
【図１】例示的な基板の断面図を示し、アクティブ領域、トレンチ領域、ステップ高さおよびトレンチ損失を示す（実寸ではない）。
【図２】本発明の研磨組成物の研磨性能を、基板のピッチ幅とパターン密度の関数として示す。
【発明を実施するための形態】
【００１８】
本発明は、化学機械研磨組成物であって、（ａ）研削材、（ｂ）式Ｑ−Ｂの自己停止剤であって、式中、Ｑは置換または非置換の疎水性基、または立体障害を与える基であってよく、Ｂは結合基であり、結合基はＣ（Ｏ）−Ｘ−ＯＨまたは−Ｃ（Ｏ）−ＯＨで、ＸはＣ１〜Ｃ２アルキル基である構造を有する、自己停止剤、および（ｃ）水性キャリアを含み、研磨組成物は約３〜約９のｐＨを有する、化学機械研磨組成物を提供する。
【００１９】
本発明の研磨組成物は研削材を含む。研磨組成物の研削材は、望ましくは、基板の非金属部分（例えば、パターン誘電体材料、ブランケット誘電体材料、パターン酸化物材料、ブランケット酸化物材料など）の研磨に好適である。好適な研削材には、セリア（例えば、ＣｅＯ２）、ジルコニア（例えば、ＺｒＯ２）、シリカ（例えば、ＳｉＯ２）、およびそれらの組み合わせが挙げられる。
【００２０】
好ましい実施形態において、研削材は、セリア、ジルコニア、およびそれらの組合せから選択される。別の好ましい実施形態において、研削材はセリアである。
【００２１】
セリア研削材とジルコニア研削材の両方は、ＣＭＰの技術分野でよく知られており、また市販されている。好適なセリア研削材の例には、とりわけ、湿式プロセスセリア、焼成セリア、および金属ドープセリアが含まれる。好適なジルコニア研削材の例には、とりわけ、金属ドープジルコニアおよび非金属ドープジルコニアが含まれる。金属ドープジルコニアの中では、セリウム、カルシウム、マグネシウム、またはイットリウムがドープされたジルコニアがあり、優先的に０．１〜２５質量％の範囲のドーパント元素を有する。
【００２２】
本発明の研磨組成物で使用するのに適したセリア研削材、およびそれらの調製プロセスは、２０１５年３月５日に出願された「Ｐｏｌｉｓｈｉｎｇ  Ｃｏｍｐｏｓｉｔｉｏｎ  Ｃｏｎｔａｉｎｉｎｇ  Ｃｅｒｉａ  Ａｂｒａｓｉｖｅ」という名称の米国特許出願第１４／６３９，５６４号、米国特許出願公開第２０１７／００１４９６９号として公開される、「Ｍｅｔｈｏｄｓ  ａｎｄ  Ｃｏｍｐｏｓｉｔｉｏｎｓ  ｆｏｒ  Ｐｒｏｃｅｓｓｉｎｇ  Ｄｉｅｌｅｃｔｒｉｃ  Ｓｕｂｓｔｒａｔｅ」という名称の２０１６年７月１２日に出願された米国特許第９，５０５，９５２号および米国特許出願第１５／２０７，９７３号に記載され、その開示は、本明細書に参照により組み込まれる。
【００２３】
好ましい研削材は湿式プロセスセリア粒子である。研磨組成物は、サイズ、組成、調製方法、粒子径分布、または他の機械的または物理的性質に基づいて、単一の種類の研削材粒子または複数の異なる種類の研削材粒子を含むことができる。セリア研削材粒子は、さまざまな異なるプロセスで製造することができる。例えば、セリア研削材粒子は、沈降セリア粒子またはコロイド状セリア粒子を含む縮合重合セリア粒子であり得る。
【００２４】
セリア研削材粒子は、任意の好適なプロセスで製造することができる。一例として、セリア研削材粒子は、以下のプロセスに従って作製された湿式プロセスセリア粒子であり得る。通常、湿式プロセスセリア粒子を合成する最初のステップは、セリア前駆体を水に溶解することである。セリア前駆体は、任意の好適なセリア前駆体であり得、任意の好適な電荷を有するセリア塩、例えばＣｅ３＋またはＣｅ４＋を含むことができる。好適なセリア前駆体には、例えば、硝酸セリウム（ＩＩＩ）、硝酸セリウム（ＩＶ）アンモニウム、炭酸セリウム（ＩＩＩ）、硫酸セリウム（ＩＶ）、および塩化セリウム（ＩＩＩ）が含まれる。好ましくは、セリア前駆体は硝酸セリウム（ＩＩＩ）である。
【００２５】
通常はセリア前駆体溶液のｐＨを上昇させ、アモルファスＣｅ（ＯＨ）３を形成させる。溶液のｐＨは、任意の好適なｐＨに上昇させることができる。例えば、溶液のｐＨは、約１０以上のｐＨ、例えば、約１０．５以上のｐＨ、約１１以上のｐＨ、または約１２以上のｐＨまで増加させることができる。通常、溶液は約１４以下のｐＨ、例えば約１３．５以下のｐＨ、または約１３以下のｐＨを有するであろう。任意の好適な塩基を使用して、溶液のｐＨを上昇させることができる。好適な塩基には、例えば、ＫＯＨ、ＮａＯＨ、ＮＨ４ＯＨ、およびテトラメチルアンモニウムヒドロキシドが含まれる。例えばエタノールアミンおよびジエタノールアミンなどの有機塩基もまた好適である。ｐＨが上昇し、アモルファスＣｅ（ＯＨ）３が形成されると、溶液は白濁する。
【００２６】
セリア前駆体溶液は通常、数時間混合される。例えば、溶液は約１時間以上、例えば約２時間以上、約４時間以上、約６時間以上、約８時間以上、約１２時間以上、約１６時間以上、約２０時間以上、または約２４時間以上混合され得る。通常、溶液は約１時間〜約２４時間、例えば約２時間、約８時間、または約１２時間混合される。混合が完了したら、溶液を加圧容器に移して加熱することができる。
【００２７】
セリア前駆体溶液は、任意の好適な温度に加熱することができる。例えば、溶液は約５０℃以上、例えば約７５℃以上、約１００℃以上、約１２５℃以上、約１５０℃以上、約１７５℃以上、または約２００℃以上の温度に加熱することができる。あるいは、または加えて、溶液は約５００℃以下、例えば、約４５０℃以下、約４００℃以下、約３７５℃以下、約３５０℃以下、約３００℃以下、約２５０℃以下、約２２５℃、または約２００℃以下の温度に加熱することができる。したがって、溶液は、前述の端点のいずれか２つで区切られた範囲内の温度に加熱することができる。例えば、溶液は約５０℃〜約３００℃、例えば約５０℃〜約２７５℃、約５０℃〜約２５０℃、約５０℃〜約２００℃、約７５℃〜約３００℃、約７５℃〜約２５０℃、約７５℃〜約２００℃、約１００℃〜約３００℃、約１００℃〜約２５０℃、または約１００℃〜約２２５℃の温度に加熱することができる。
【００２８】
セリア前駆体溶液は通常、数時間加熱される。例えば、溶液は約１時間以上、例えば約５時間以上、約１０時間以上、約２５時間以上、約５０時間以上、約７５時間以上、約１００時間以上、または約１１０時間以上加熱することができる。あるいは、または加えて、溶液は約２００時間以下、例えば、約１８０時間以下、約１６５時間以下、約１５０時間以下、約１２５時間以下、約１１５時間以下、または約１００時間以下加熱することができる。したがって、溶液は、前述の端点のいずれか２つで区切られた範囲内の時間で加熱することができる。例えば、溶液は約１時間〜約１５０時間、例えば、約５時間〜約１３０時間、約１０時間〜約１２０時間、約１５時間〜約１１５時間、または約２５時間〜約１００時間加熱することができる。
【００２９】
加熱後、セリア前駆体溶液をろ過して、沈殿したセリア粒子を分離することができる。沈殿剤を過剰の水で洗浄し、未反応のセリア前駆体を除去することができる。沈殿剤と過剰な水の混合物を各洗浄ステップの後にろ過して、不純物を除去することができる。十分に洗浄した後、セリア粒子を追加のプロセス、例えば焼結のために乾燥させるか、セリア粒子を直接再分散させることができる。
【００３０】
セリア粒子は、所望により、再分散に先立って乾燥および焼結させることができる。「焼結」および「か焼」という用語は、本明細書では同じ意味で使用され、以下に記載される条件下でのセリア粒子の加熱を指す。セリア粒子の焼結は、結果として生じる結晶性に影響を与える。特定の理論に束縛されることは望まないが、セリア粒子を高温で長時間焼結すると、粒子の結晶格子構造の欠陥が減少すると考えられている。任意の好適な方法を使用して、セリア粒子を焼結させることができる。一例として、セリア粒子を乾燥させ、次に高温で焼結させることができる。乾燥は、室温または高温で実施することができる。特に、乾燥は約２０℃〜約４０℃、例えば約２５℃、約３０℃、または約３５℃の温度で実施することができる。あるいは、または加えて、乾燥は、約８０℃〜約１５０℃の高温、例えば、約８５℃、約１００℃、約１１５℃、約１２５℃、または約１４０℃で実施することができる。セリア粒子を乾燥した後、それらを粉砕して粉末を生成することができる。粉砕は、ジルコニアなどの任意の好適な粉砕材料を使用して実施することができる。
【００３１】
セリア粒子は、任意の好適なオーブンで、任意の好適な温度で焼結させることができる。例えば、セリア粒子は、約２００℃以上、例えば、約２１５℃以上、約２２５℃以上、約２５０℃以上、約２７５℃以上、約３００℃以上、約３５０℃以上、または約３７５℃以上の温度で焼結させることができる。あるいは、または加えて、セリア粒子は約１０００℃以下、例えば、約９００℃以下、約７５０℃以下、約６５０℃以下、約５５０℃以下、約５００℃以下、約４５０℃以下、または約４００℃以下の温度で焼結させることができる。したがって、セリア粒子は、前述の端点のいずれか２つで区切られた範囲内の温度で焼結させることができる。例えば、セリア粒子は、約２００℃〜約１０００℃、例えば約２５０℃〜約８００℃、約３００℃〜約７００℃、約３２５℃〜約６５０℃、約３５０℃〜約６００℃、約３５０℃〜約５５０℃、約４００℃〜約５５０℃、約４５０℃〜約８００℃、約５００℃〜約１０００℃、または約５００℃〜約８００℃の温度で焼結させことができる。
【００３２】
セリア粒子は、任意の好適な時間、焼結させることができる。例えば、セリア粒子は、約１時間以上、例えば約２時間以上、約５時間以上、または約８時間以上焼結させることができる。あるいは、または加えて、セリア粒子は、約２０時間以下、例えば約１８時間以下、約１５時間以下、約１２時間以下、または約１０時間以下焼結させることができる。したがって、セリア粒子は、前述の端点のいずれか２つで区切られた範囲内の時間で焼結させることができる。例えば、セリア粒子は、約１時間〜約２０時間、例えば、約１時間〜約１５時間、約１時間〜約１０時間、約１時間〜約５時間、約５時間〜約２０時間、約１０時間〜約２０時間焼結させることができる。
【００３３】
セリア粒子はまた、上述の範囲内の、さまざまな温度およびさまざまな時間で焼結させることができる。例えば、セリア粒子は、セリア粒子をさまざまな時間にわたって１つ以上の温度にさらすゾーン炉で焼結させることができる。一例として、セリア粒子は約２００℃〜約１０００℃の温度で約１時間以上焼結させることができ、次いで約２００℃〜約１０００℃の範囲内の異なる温度で、約１時間以上にわたって焼結させることができる。
【００３４】
セリア粒子は、通常、好適なキャリア、例えば、水性キャリア、特に水に再分散される。セリア粒子が焼結される場合、焼結の完了後にセリア粒子は再分散される。任意の好適なプロセスを使用して、セリア粒子を再分散することができる。通常、セリア粒子は、好適な酸を使用してセリア粒子と水の混合物のｐＨを下げることにより再分散される。ｐＨが低下すると、セリア粒子の表面は陽イオン性のゼータ電位が発達する。この陽イオン性のゼータ電位は、セリア粒子間に反発力を生み出し、それがセリア粒子の再分散を促す。任意の好適な酸を使用して、混合物のｐＨを下げることができる。好適な酸には、例えば、塩酸および硝酸が含まれる。水溶性が高く、親水性官能基を有する有機酸も好適である。好適な有機酸には、例えば、酢酸が含まれる。Ｈ３ＰＯ４およびＨ２ＳＯ４などの多価アニオンを含む酸は、通常、好適ではない。混合物のｐＨは、任意の好適なｐＨに下げることができる。例えば、混合物のｐＨは、約２〜約５、例えば、約２．５、約３、約３．５、約４、または約４．５に下げることができる。通常、混合物のｐＨは約２未満には低下させない。
【００３５】
再分散されたセリア粒子は、通常、ミリングされて粒子径が小さくなる。好ましくは、セリア粒子は再分散と同時にミリングされる。ミリングは、ジルコニアなどの任意の好適なミリング材料を使用して実施することができる。ミリングはまた、超音波処理または湿式ジェット工程を使用して実施することができる。ミリング後、セリア粒子をろ過して、残っている大きな粒子を除去することができる。例えば、セリア粒子は、約０．３μｍ以上、例えば、約０．４μｍ以上、または約０．５μｍ以上の孔径を有するフィルターを使用してろ過することができる。
【００３６】
研削材粒子（例えば、セリア研削材粒子）は、約４０ｎｍ〜約１００ｎｍの中央粒径を有することが好ましい。粒子の粒子径は、粒子を包含する最小球の直径である。研削材粒子の粒径は、任意の好適な手法を使用して測定することができる。例えば、研削材粒子の粒子径は、ディスク遠心分離機、すなわち分画遠心分離法（ＤＣＳ）を使用して測定することができる。好適なディスク遠心分離機の粒子径測定機器は、例えばＣＰＳ  Ｉｎｓｔｒｕｍｅｎｔｓ（Ｐｒａｉｒｉｅｖｉｌｌｅ，ＬＡ）から、ＣＰＳ  Ｄｉｓｃ  Ｃｅｎｔｒｉｆｕｇｅ  Ｍｏｄｅｌ  ＤＣ２４０００ＵＨＲなどが市販されている。特に指示がない限り、本明細書で報告され、主張される中央粒径値は、ディスク遠心分離測定に基づく。
【００３７】
例として、研削材粒子（例えばセリア研削材粒子）は、約４０ｎｍ以上、例えば、約４５ｎｍ以上、約５０ｎｍ以上、約５５ｎｍ以上、約６０ｎｍ以上、約６５ｎｍ以上、約７０ｎｍ以上、約７５ｎｍ以上、または約８０ｎｍ以上の中央粒径を有することができる。あるいは、または加えて、研削材粒子は、約１００ｎｍ以下、例えば、約９５ｎｍ以下、約９０ｎｍ以下、約８５ｎｍ以下、約８０ｎｍ以下、約７５ｎｍ以下、約７０ｎｍ以下、または約６５ｎｍ以下の中央粒径を有することができる。したがって、研削材粒子は、前述の端点のいずれか２つで区切られた範囲内の中央粒径を有することができる。例えば、研削材粒子は、約４０ｎｍ〜約１００ｎｍ、例えば、約４０ｎｍ〜約８０ｎｍ、約４０ｎｍ〜約７５ｎｍ、約４０ｎｍ〜約６０ｎｍ、約５０ｎｍ〜約１００ｎｍ、約５０ｎｍ〜約８０ｎｍ、約５０ｎｍ〜約７５ｎｍ、約５０ｎｍ〜約７０ｎｍ、約６０ｎｍ〜約１００ｎｍ、約６０ｎｍ〜約８０ｎｍ、約６０ｎｍ〜約８５ｎｍ、または約６５ｎｍ〜約７５ｎｍの中央粒径を有することができる。好ましくは、研削材粒子は、約６０ｎｍ〜約８０ｎｍの中央粒径、例えば、約６５ｎｍの中央粒径、約７０ｎｍの中央粒径、または約７５ｎｍの中央粒径を有する。
【００３８】
化学機械研磨組成物は、任意の好適な量の研削材を含むことができる。組成物が含む研削材が少なすぎる場合、組成物は十分な除去速度を示さない可能性がある。対照的に、研磨組成物が含む研削材が多すぎる場合、組成物は、望ましくない研磨性能を示す可能性があり、費用効果がない可能性があり、かつ／または安定性に欠ける可能性がある。したがって、研削材は、約５質量％以下、例えば、約４質量％以下、約３質量％以下、約２質量％以下、または約１質量％以下の濃度で研磨組成物中に存在することができる。あるいは、または加えて、研削材は、約０．００１質量％以上、例えば、約０．００５質量％以上、約０．０１質量％以上、約０．０５質量％以上、約０．１質量％以上、または約０．５質量％以上の濃度で研磨組成物中に存在することができる。したがって、研削材は、前述の端点のいずれか２つで区切られた範囲内の濃度で研磨組成物中に存在することができる。例えば、研削材は、約０．００１質量％〜５質量％、例えば約０．００５質量％〜約４質量％、約０．０１質量％〜約３質量％、約０．０５質量％〜約２質量％、または約０．１質量％〜約１質量％の濃度で研磨組成物中に存在することができる。
【００３９】
通常、研磨組成物は、基板の表面上の金属（例えば、銅、銀、タングステンなど）を研磨するのに好適な相当量の研削材を含まない。例えば、研磨組成物は通常、金属表面を研磨するのに好適な相当量の特定の金属酸化物（例えば、アルミナ）を含まない。通常、研磨組成物は、研磨組成物中の研削材の総質量に基づいて、セリア研削材およびジルコニア研削材以外の研削材を０．１質量％未満含む。例えば、研磨組成物は、セリア研削材およびジルコニア研削材以外の研削材を０．０５質量％以下、またはセリア研削材およびジルコニア研削材以外の研削材を０．０１質量％以下含むことができる。より具体的には、研磨組成物は、セリアおよびジルコニア以外の金属酸化物を０．０５質量％以下、またはセリアおよびジルコニア以外の金属酸化物を０．０１質量％以下含むことができる。
【００４０】
研削材は、望ましくは研磨組成物中、より具体的には研磨組成物の水性キャリア中にて懸濁される。より具体的には、研削材が粒子を含む場合、研削材粒子は望ましくは研磨組成物中にて懸濁され、かつ研削材粒子は好ましくはコロイド安定性である。コロイドという用語は、水性キャリア中の研削材粒子の懸濁液を指す。コロイド安定性とは、その懸濁液を経時的に維持することを指す。本発明との関係において、研削材粒子を１００ｍＬのメスシリンダーに入れ、２時間にわたって無撹拌で静置した際、メスシリンダー底部の５０ｍＬ中の粒子濃度（ｇ／ｍＬ換算で［Ｂ］）とメスシリンダー上部の５０ｍＬ中の粒子濃度（ｇ／ｍＬ換算で［Ｔ］）との間の差を、研削材組成物中の粒子の初期濃度（ｇ／ｍＬ換算で［Ｃ］）で割った値が、０．５以下（すなわち、｛［Ｂ］−［Ｔ］｝／［Ｃ］≦０．５）の場合、研削材粒子は、コロイド安定性と考えられる。［Ｂ］−［Ｔ］／［Ｃ］の値は、望ましくは０．３以下であり、好ましくは０．１以下である。
【００４１】
本発明の研磨組成物は、自己停止剤を含む。自己停止剤は、比較的高いパターン除去速度と比較的低いブランケット除去速度を促進し、研磨中の平坦化においては、高いパターン除去速度から比較的低いブランケット除去速度への移行を促進する化合物である。特定の理論に束縛されることは望まないが、自己停止剤は、研削材（例えば、セリアまたはジルコニア）に結合する配位子として作用し、研削材と親水性酸化物の表面間に立体障害を付与することにより自己停止挙動を促進すると考えられる。自己停止剤の研削材への結合は、任意の好適な技法、例えば等温滴定カロリメトリー（ＩＴＣ）を使用して評価することができる。
【００４２】
特定の理論に拘束されることは望まないが、自己停止剤は、テトラエトキシシラン（ＴＥＯＳ）ブランケット誘電体材料上の所与のダウンフォース（ＤＦ）に対する非線形応答を促進すると考えられている。研磨中、パターン誘電体材料の、パッドと接触している一部のみに接触が広がるため、パターン誘電体材料はブランケット誘電体材料よりも高い有効なダウンフォース（ＤＦ）を受ける。ＴＥＯＳパターン誘電体材料に適用される、より高い有効なＤＦは、約８０００Å／分のＴＥＯＳ除去速度を有する「高い」除去速度（例えば、パターン除去速度）の研磨過程をもたらし、一方、より低い有効なＤＦは約１，０００Å／分以下のＴＥＯＳ除去速度（例えば、ブランケット除去速度）を有する「停止」の研磨過程をもたらす。「高い」過程と「停止」過程の違いは、通常、所与のＤＦに対して「高い」除去速度または「停止」除去速度のいずれかが観察されることで区別される。したがって、自己停止剤は、適用されたＤＦが、ブランケットウェハにより決定された「停止」過程であるときでさえ、望ましくは「高い」除去速度（すなわち、パターン除去速度）を可能にすると考えられる。
【００４３】
さらに、ブランケットウェハ上よりもトレンチ内の有効なＤＦが低いにもかかわらず、パターン誘電体材料上のトレンチ酸化物除去速度がブランケット除去速度よりも高いため、メカニズムがＤＦだけに依存するわけではないことにも留意した。例えば、いくつかの研磨用途では、自己停止剤の濃度が、低濃度では自己停止剤が速度向上剤（例えば、「高い」除去速度が観察される）として作用し、高濃度では、自己停止挙動（例えば、「停止」の除去速度が観察される）が観察されるため、観察された効果に影響する。したがって、一部の速度向上剤は二重の作用を有し得る。例として、研磨組成物が低濃度のピコリン酸を含む場合、ピコリン酸は速度向上剤として機能することができる。しかし、研磨組成物がより高濃度のピコリン酸を含む場合、ピコリン酸は自己停止剤として機能することができる。通常、ピコリン酸は、質量基準（例えば、約５００ｐｐｍ、約２５０ｐｐｍなど）で、約１０００ｐｐｍ未満の濃度で速度向上剤として機能する。
【００４４】
本発明のいくつかの実施形態において、自己停止剤は式Ｑ−Ｂのものであり、式中、Ｑは置換または非置換の疎水性基または立体障害を与える基であり、Ｂは−Ｃ（Ｏ）−Ｃ−ＯＨ、−Ｃ（Ｏ）−Ｃ−Ｃ−ＯＨまたは−Ｃ（Ｏ）−ＯＨなどの結合基である。例えば、いくつかの実施形態において、本発明は、研削材、式Ｑ−Ｂの自己停止剤、カチオン性化合物、および水性キャリア（例えば、水）を含む研磨組成物を提供し、研磨組成物は約３〜約９のｐＨ（例えば、約６．５〜約８．５）を有する。
【００４５】
本発明のいくつかの実施形態において、自己停止剤は式Ｑ−Ｂのものであり、式中、Ｑは置換または非置換の疎水性基または立体障害を与える基であり、Ｂは結合基であり、結合基は−Ｃ（Ｏ）−Ｘ−ＯＨまたは−Ｃ（Ｏ）−ＯＨの構造を有する。式中、ＸはＣ１〜Ｃ２アルキル基である。自己停止剤が本明細書に記載の式Ｑ−Ｂの化合物である場合、Ｑは任意の好適な疎水性基、または立体障害を付与する任意の好適な基であり得る。好適な疎水基には、飽和疎水基および不飽和疎水基が含まれる。疎水性基は、直鎖または分岐鎖であることができ、直鎖または分岐鎖のアルキル基、シクロアルキル基ならびに芳香族、複素環、および縮合環系を含む環構造を含み得る。
【００４６】
一実施形態において、Ｑは、アルキル基、シクロアルキル基、芳香族基、複素環基、複素環式芳香族基、およびそれらの組み合わせから選択される。
【００４７】
Ｑはアルキル基であり得る。好適なアルキル基には、例えば、１〜３０個の炭素原子、例えば、少なくとも１個の炭素原子（すなわち、メチル）、少なくとも２個の炭素原子（例えば、エチル、ビニル）、少なくとも３個の炭素原子（例えば、プロピル、イソプロピル、プロペニルなど）、少なくとも４個の炭素原子（ブチル、イソブチル、ｓｅｃ−ブチル、ブタンなど）、少なくとも５個の炭素原子（ペンチル、イソペンチル、ｓｅｃ−ペンチル、ネオペンチルなど）、少なくとも６個の炭素原子（ヘキシルなど）、少なくとも７個の炭素原子、少なくとも８個の炭素原子、少なくとも９個の炭素原子、少なくとも１０個の炭素原子、少なくとも１１個の炭素原子、少なくとも１２個の炭素原子、少なくとも１３個の炭素原子、少なくとも１４個の炭素原子、少なくとも１５個の炭素原子、少なくとも１６個の炭素原子、少なくとも１７個の炭素原子、少なくとも１８個の炭素原子、少なくとも１９個の炭素原子、少なくとも２０個の炭素原子、少なくとも２５個の炭素原子、または少なくとも３０個の炭素原子を有する直鎖または分岐鎖、飽和または不飽和、置換または非置換の炭化水素基（例えば、Ｃ１〜Ｃ３０アルキル基、Ｃ１〜Ｃ２４アルキル基、Ｃｌ〜Ｃ１８アルキル基、Ｃ１〜Ｃ１２アルキル基、またはＣ１〜Ｃ６アルキル基）が挙げられる。
【００４８】
置換基とは、１つ以上の炭素結合水素が非水素原子で置換されている基を指す。例示的な置換基には、例えば、ヒドロキシル基、ケト基、エステル、アミド、ハロゲン（例えば、フッ素、塩素、臭素、およびヨウ素）、アミノ基（１級、２級、３級、および／または４級）、ならびにそれらの組み合わせが含まれる。
【００４９】
Ｑはシクロアルキル基であり得る。好適なシクロアルキル基は、例えば、３〜２０個の炭素原子（例えば、Ｃ３〜Ｃ２０環状基）を有する飽和または不飽和、置換または非置換のシクロアルキル基が挙げられる。例えば、好適なシクロアルキル基には、シクロプロピル、シクロブチル、シクロペンチル、シクロヘキシル、シクロヘプチル、シクロオクチル、シクロノニル、およびそれらの組合せが含まれる。さらに、好適な不飽和シクロアルキル基には、例えば、シクロブテン、シクロペンテン、シクロヘキセン、およびそれらの組み合わせが含まれる。
【００５０】
Ｑは芳香族基であり得る。好適な芳香族基には、例えば、１〜２０個の炭素原子を有する置換または非置換芳香族基が含まれる。例えば、好適な芳香族基には、フェニル、ベンジル、ナフチル、アズレン、アントラセン、ピレン、およびそれらの組み合わせが含まれる。
【００５１】
Ｑは複素環式芳香族基であり得る。「ヘテロ原子」は、本明細書では、炭素原子および水素原子以外の任意の原子として定義される。好適なヘテロ原子含有官能基には、例えば、ヒドロキシル基、カルボン酸基、エステル基、ケトン基、アミノ基（例えば、１級、２級、および３級アミノ基）、アミド基、イミド基、チオールエステル基、チオエーテル基、ニトリル基、ニトロ基、ハロゲン基、ならびにそれらの組み合わせが含まれる。
【００５２】
好適な複素環式基には、例えば、１〜２０個の炭素原子を含有し、かつ窒素、酸素、硫黄、リン、ホウ素、およびそれらの組み合わせを含有する環状炭化水素化合物が含まれる。複素環式化合物は、飽和および不飽和、置換または非置換であり得る。複素環式化合物とは、環系の一部として含有される１個以上のヘテロ原子（例えば、Ｎ、Ｏ、Ｓ、Ｐ、またはＢ））を有する５、６、または７員環化合物を指す。例示的な複素環式化合物には、例えば、トリアゾール、アミノトリアゾール、３−アミノ−１，２，４−トリアゾール、３−アミノ−１，２，４−トリアゾール−５−カルボン酸、３−アミノ−５−メルカプト−１，２，４−トリアゾール、４−アミノ−５−ヒドラジノ−１，２，４−トリアゾール−３−チオール、チアゾール、２−アミノ−５−メチルチアゾール、２−アミノ−４−チアゾール酢酸、複素環Ｎ−オキシド、２−ヒドロキシピリジン−Ｎ−オキシド、４−メチルモルホリン−Ｎ−オキシド、およびピコリン酸Ｎ−オキシドなどが挙げられる。他の例示的な複素環式化合物には、例えば、ピロン化合物、位置異性体および立体異性体を含むピリジン化合物、ピロリジン、デルタ−２−ピロリン、イミダゾリジン、デルタ−２−イミダゾリン、デルタ−３−ピラゾリン、ピラゾリジン、ピペリジン、ピペラジン、モルホリン、キヌクリジン、インドリン、イソインドリン、クロマン、イソクロマン、ならびにそれらの組み合わせが挙げられる。
【００５３】
好適な複素環式芳香族基には、例えば、ピリジン、チオフェン、フラン、ピロール、２Ｈ−ピロール、イミダゾール、ピラゾール、イソオキサゾール、フラザン、イソチアゾール、ピラン（２Ｈ）、ピラジン、ピリミジン、ピリダジン、イソベンゾフラン、インドリジン、インドール、３Ｈ−インドール、１Ｈ−インダゾール、プリン、イソインドール、４ａＨ−カルバゾール、カルバゾール、ベータ−カルボリン、２Ｈ−クロメン、４Ｈ−キノリジン、イソキノリン、キノリン、キノキサリン、１，８−ナフチリジン、フタラジン、キナゾリン、シンノリン、プテリジン、キサンテン、フェノキサチイン、フェノチアジン、フェナジン、ペリミジン、１，７−フェナントロリン、フェナントリジン、アクリジン、およびそれらの組み合わせが挙げられる。
【００５４】
いくつかの実施形態において、Ｑは１個以上の置換基で置換されている。好適な置換基には、例えば、本明細書に記載の任意の好適な化合物／基が含まれ得る。例えば、好適な置換基には、アルキル基、シクロアルキル基、アリール基、複素環式基、複素環式芳香族基、およびそれらの組み合わせが含まれる。
【００５５】
いくつかの実施形態において、Ｑは非置換である。他の実施形態において、Ｑは立体障害を付与する基である。例えば、Ｑは特に疎水性ではない場合があるが、嵩高い成分であってよく、そうでない場合により小さいＱ基を持つ関連分子で発生し得る、化学反応または相互作用を防ぐ。限定するものではないが、そのようなＱ基を有する自己停止剤の例は、マルトール、エチルマルトール、およびコウジ酸であろう。
【００５６】
いくつかの実施形態において、結合基Ｂは、カルボン酸基、ヒドロキサム酸基、ヒドロキシルアミン基、ヒドロキシル基、ケト基、硫酸基、リン酸基、およびそれらの組み合わせから選択される。
【００５７】
いくつかの実施形態において、自己停止剤Ｑ−Ｂは、コウジ酸、マルトール、エチルマルトール、プロピルマルトール、ヒドロキサム酸、ベンズヒドロキサム酸、サリチルヒドロキサム酸、安息香酸、３，４−ジヒドロキシ安息香酸、３，５−ジヒドロキシ安息香酸、カフェー酸、ソルビン酸、およびそれらの組み合わせから選択される。
【００５８】
さらに、配合物Ｑ−Ｂの自己停止剤の塩も、本発明の研磨組成物での使用に好適である。
【００５９】
いくつかの実施形態において、自己停止剤は、コウジ酸、マルトール、エチルマルトール、プロピルマルトール、チグリン酸、アンゲリカ酸、安息香酸、３，４−ジヒドロキシ安息香酸、３，５−ジヒドロキシ安息香酸、カフェー酸、ソルビン酸、ソルビン酸カリウム、およびそれらの組み合わせから選択される。
【００６０】
いくつかの実施形態において、配合物Ｑ−Ｂの自己停止剤は、式（Ｉ）の化合物、式（ＩＩ）の化合物、式（ＩＩＩ）の化合物、式（ＩＶ）の化合物およびそれらの組み合わせから選択される。
【００６１】
式（Ｉ）の化合物は、次の構造であって、
【化４】
2020517117.tif 000006
式中、Ｒは水素、アルキル、シクロアルキル、アリール、複素環式アルキル、および複素環式アリールからなる群から選択され、これらは各々が置換または非置換であってよい、構造を有する。
【００６２】
式（ＩＩ）の化合物は、次の構造であって、
【化５】
2020517117.tif 000007
式中、Ｘ１〜Ｘ３の各々が独立して、Ｎ、Ｏ、Ｓ、ｓｐ２混成炭素、およびＣＹ１Ｙ２から選択され、Ｙ１およびＹ２の各々が独立して、水素、ヒドロキシル、Ｃ１〜Ｃ６アルキル、ハロゲン、およびそれらの組合せから選択され、Ｚ１〜Ｚ３の各々が独立して、水素、ヒドロキシル、Ｃ１〜Ｃ６アルキル、およびそれらの組み合わせから選択され、これらは各々が置換または非置換であってもよい、構造を有する。
【００６３】
式（ＩＩＩ）の化合物は、次の構造であって、
Ｚ−（Ｃ（Ｘ１Ｘ２）ｎ）ｐ−ＣＯ２Ｍ      （ＩＩＩ）
式中、ＺはＮ、Ｃ１〜Ｃ６アルキル、Ｃ１〜Ｃ６アルケニル、Ｃ１〜Ｃ６アルキニル、およびアリール（例えば、フェニル、ベンジル、ナフチル、アズレン、アントラセン、ピレンなど）から選択され、Ｘ１およびＸ２は独立して、水素、ヒドロキシ、アミノ、およびＣ１〜Ｃ６アルキル、Ｃ１〜Ｃ６アルケニルから選択され、Ｘ１およびＸ２は、結合している炭素とともにｓｐ２混成炭素を形成することができ、ｎは１または２であり、ｐは０〜４であり、Ｍは水素および好適な対イオン（例えば、第Ｉ族金属）から選択され、これらは各々が置換または非置換であってもよい、構造を有する。
【００６４】
式（ＩＶ）の化合物は、次の構造であって、
【化６】
2020517117.tif 000008
式中、Ｘ、ＹおよびＺは独立して、Ｈ、Ｏ、Ｓ、ＮＨおよびＣＨ２から選択され、Ｒ１、Ｒ２およびＲ３は独立して、Ｈ、アルキル、アルケニル、アルキニル、アリール、ハロ、およびハロアルキルから選択され、Ｍは水素および好適な対イオンから選択される、構造を有する。
【００６５】
研磨組成物は、任意の好適な量の自己停止剤（例えば、式Ｑ−Ｂの化合物）を含むことができる。組成物が含む自己停止剤が少なすぎる場合、組成物は好適な自己停止挙動を示さない可能性がある。対照的に、研磨組成物が含む自己停止剤が多すぎる場合、組成物は、望ましくない研磨性能を示す可能性があり、費用効果がない可能性があり、かつ／または安定性に欠ける可能性がある。したがって、研磨組成物は、約２質量％以下、例えば、約１質量％以下、約０．５質量％以下、約０．１質量％以下、または約０．０１質量％以下の自己停止剤を含むことができる。あるいは、または加えて、研磨組成物は、約０．０００１質量％以上、例えば、約０．０００５質量％以上、約０．００１質量％以上、約０．００５質量％以上、約０．０１質量％以上、または約０．０５質量％以上の自己停止剤を含むことができる。したがって、研磨組成物は、前述の端点のいずれか２つで区切られた範囲内の濃度で自己停止剤を含むことができる。例えば、自己停止剤は、約０．０００１質量％〜約２質量％、例えば、約０．０００５質量％〜約１質量％、約０．００１質量％〜約０．５質量％、約０．００５質量％〜約０．１質量％、または約０．０１質量％〜約０．０５質量％の濃度で研磨組成物中に存在することができる。
【００６６】
いくつかの実施形態において、本発明の研磨組成物は、約０．５質量％以下（例えば、約５，０００ｐｐｍ以下）の自己停止剤を含む。いくつかの実施形態において、研磨組成物は、約２，５００ｐｐｍ（０．２５質量％）以下、例えば、約２，０００ｐｐｍ以下、約１，５００ｐｐｍ以下、約１，０００ｐｐｍ以下、または約５００ｐｐｍ以下の自己停止剤を含む。
【００６７】
いくつかの実施形態において、本発明の研磨組成物は、トポグラフィー制御剤とも呼ばれる平坦化剤（すなわち、カチオン性化合物）と組み合わせた自己停止剤を含む。特定の理論に縛られることは望まないが、カチオン性化合物は通常、負に帯電した酸化物表面に結合することにより酸化物除去速度を低下させるため、カチオン性化合物は、研磨される基板のトポグラフィーを改善する平坦化剤として作用すると考えられている。カチオン性化合物はまた、より高いｐＨの研磨条件下（例えば、約６．５〜約８．５のｐＨを有する、約７．０〜８．５のｐＨを有する）で自己停止組成物の平坦化効率も改善する。
【００６８】
カチオン性化合物は、４級アミン、カチオン性ポリビニルアルコール、カチオン性セルロース、およびそれらの組み合わせから選択されるモノマーを含むポリマーであり得る。したがって、カチオン性ポリマーは、４級アミン、カチオン性ポリビニルアルコール、カチオン性セルロース、およびそれらの組合せを含むことができる。
【００６９】
好適な４級アミンモノマーには、例えば、ビニルイミダゾリウム、メタクリロイルオキシエチルトリメチルアンモニウムハライド、ジアリルジメチルアンモニウムハライド、およびそれらの組み合わせが含まれる。したがって、好適なカチオン性ポリマーには、例えば、ポリ（ビニルイミダゾリウム）、ポリ（メタクリロイルオキシエチルトリメチルアンモニウム）クロリド（ｐｏｌｙＭＡＤＱＵＡＴ）などのポリ（メタクリロイルオキシエチルトリメチルアンモニウム）ハライド、ポリ（ジアリルジメチルアンモニウム）クロリド（ｐｏｌｙＤＡＤＭＡＣ）などのポリ（ジアリルジメチルアンモニウム）ハライド、ポリ［ビス（２−クロロエチル）エーテル−ａｌｔ−１，３−ビス［３−（ジメチルアミノ）プロピル］尿素］（すなわち、ポリクオタニウム−２）、ビニルピロリドンと４級化ジメチルアミノエチルメタクリレートのコポリマー（すなわち、ポリクオタニウム−１１）、ビニルピロリドンと４級化ビニルイミダゾールのコポリマー（すなわち、ポリクオタニウム−１６）、ビニルカプロラクタム、ビニルピロリドン、および４級化ビニルイミダゾールのターポリマー（すなわち、ポリクオタニウム−４６）、および３−メチル−１−ビニルイミダゾリウムメチル硫酸−Ｎ−ビニルピロリドンコポリマー（すなわち、ポリクオタニウム−４４）から選択される４級アミンが挙げられる。さらに、好適なカチオン性ポリマーには、Ｌｕｖｉｑｕａｔ（登録商標）Ｓｕｐｒｅｍｅ、Ｌｕｖｉｑｕａｔ（登録商標）Ｈｏｌｄ、Ｌｕｖｉｑｕａｔ（登録商標）ＵｌｔｒａＣａｒｅ、Ｌｕｖｉｑｕａｔ（登録商標）ＦＣ  ３７０、Ｌｕｖｉｑｕａｔ（登録商標）ＦＣ  ５５０、Ｌｕｖｉｑｕａｔ（登録商標）ＦＣ  ５５２、Ｌｕｖｉｑｕａｔ（登録商標）Ｅｘｃｅｌｌｅｎｃｅおよびそれらの組み合わせ、などのパーソナルケア用のカチオン性ポリマーが含まれる。ここで言及したカチオン性ポリマーの任意の組み合わせを使用してもよい。
【００７０】
一実施形態において、カチオン性ポリマーは４級アミンであり、カチオン性ポリマーはポリ（メタクリロイルオキシエチルトリメチルアンモニウム）ハライド、例えばｐｏｌｙＭＡＤＱＵＡＴである。
【００７１】
一実施形態において、カチオン性ポリマーは４級アミンであり、カチオン性ポリマーはポリ（ビニルイミダゾリウム）である。
【００７２】
カチオン性ポリマーは、任意の好適なカチオン性ポリビニルアルコールまたはカチオン性セルロースであり得る。好ましくは、カチオン性ポリマーはカチオン性ポリビニルアルコールである。例えば、カチオン性ポリビニルアルコールは、Ｎｉｐｐｏｎ  Ｇｏｓｅｉ  ＧＯＨＳＥＦＩＭＥＲ  Ｋ２１０（商標）ポリビニルアルコール製品であり得る。
【００７３】
カチオン性ポリマー（すなわち、４級アミン、カチオン性ポリビニルアルコール、カチオン性セルロース、またはそれらの組み合わせ）は、存在する場合、任意の好適な濃度で研磨組成物中に存在することができる。通常、カチオン性ポリマーは、約１ｐｐｍ〜約５００ｐｐｍ、例えば、約１ｐｐｍ〜約４７５ｐｐｍ、約１ｐｐｍ〜約４５０ｐｐｍ、約１ｐｐｍ〜約４２５ｐｐｍ、約１ｐｐｍ〜約４００ｐｐｍ、約１ｐｐｍ〜約３７５ｐｐｍ、約１ｐｐｍ〜約３５０ｐｐｍ、約１ｐｐｍ〜約３２５ｐｐｍ、約１ｐｐｍ〜約３００ｐｐｍ、約１ｐｐｍ〜約２７５ｐｐｍ、約１ｐｐｍ〜約２５０ｐｐｍ、約１ｐｐｍ〜約２２５ｐｐｍ、約１ｐｐｍ〜約２００ｐｐｍ、約１ｐｐｍ〜約１７５ｐｐｍ、約１ｐｐｍ〜約１５０ｐｐｍ、約１ｐｐｍ〜約１２５ｐｐｍ、約１ｐｐｍ〜約１００ｐｐｍ、約１ｐｐｍ〜約７５ｐｐｍ、約１ｐｐｍ〜約５０ｐｐｍ、約１ｐｐｍ〜約４０ｐｐｍ、約１ｐｐｍ〜約２５ｐｐｍ、約５ｐｐｍ〜約２２５ｐｐｍ、約５ｐｐｍ〜約１００ｐｐｍ、約５ｐｐｍ〜約５０ｐｐｍ、約１０ｐｐｍ〜約２１５ｐｐｍ、約１０ｐｐｍ〜約１００ｐｐｍ、約１５ｐｐｍ〜約２００ｐｐｍ、約２５ｐｐｍ〜約１７５ｐｐｍ、約２５ｐｐｍ〜約１００ｐｐｍ、または約３０ｐｐｍ〜約１５０ｐｐｍの濃度で研磨組成物中に存在する。特に指示しない限り、本明細書に挙げたｐｐｍ濃度は、研磨組成物の総質量に対する、成分の質量を基準とした比率を反映している。
【００７４】
カチオン性ポリマーがポリ（ビニルイミダゾリウム）である場合、カチオン性ポリマーは、好ましくは約１ｐｐｍ〜約１０ｐｐｍ、例えば、約２ｐｐｍ、約５ｐｐｍ、約６ｐｐｍ、約７ｐｐｍ、約８ｐｐｍ、または約９ｐｐｍの濃度で研磨組成物中に存在する。より好ましくは、カチオン性ポリマーがポリ（ビニルイミダゾリウム）である場合、カチオン性ポリマーは、好ましくは約１ｐｐｍ〜約５ｐｐｍ、例えば約２ｐｐｍ、約３ｐｐｍ、または約４ｐｐｍの濃度で研磨組成物中に存在する。
【００７５】
研磨組成物は、所望によりカルボン酸モノマー、スルホン化モノマー、またはホスホン化モノマーとアクリレート、ポリビニルピロリドン、またはポリビニルアルコールのアニオン性コポリマー（例えば、２−ヒドロキシエチルメタクリル酸とメタクリル酸のコポリマー）、非イオン性ポリマーがポリビニルピロリドンまたはポリエチレングリコールである、非イオン性ポリマー、シランがアミノシラン、ウレイドシラン、またはグリシジルシランである、シラン、官能化されたピリジンのＮ−オキシド（例えば、ピコリン酸Ｎ−オキシド）、デンプン、シクロデキストリン（例えば、アルファ−シクロデキストリンまたはベータ−シクロデキストリン）、およびそれらの組み合わせから選択される添加剤を含むことができる。
【００７６】
添加剤が非イオン性ポリマーである場合、かつ非イオン性ポリマーがポリビニルピロリドンである場合、ポリビニルピロリドンは任意の好適な分子量を有することができる。例えば、ポリビニルピロリドンは、約１０，０００ｇ／ｍｏｌ〜約１，０００，０００ｇ／ｍｏｌ、例えば、約２０，０００ｇ／ｍｏｌ、約３０，０００ｇ／ｍｏｌ、約４０，０００ｇ／ｍｏｌ、約５０，０００ｇ／ｍｏｌ、または約６０，０００ｇ／ｍｏｌの分子量を有することができる。添加剤が非イオン性ポリマーである場合、かつ非イオン性ポリマーがポリエチレングリコールである場合、ポリエチレングリコールは任意の好適な分子量を有し得る。例えば、ポリエチレングリコールは、約２００ｇ／ｍｏｌ〜約２００，０００ｇ／ｍｏｌ、例えば約８０００ｇ／ｍｏｌ、または約１００，０００ｇ／ｍｏｌの分子量を有することができる。
【００７７】
添加剤がシランである場合、シランは、任意の好適なアミノシラン、ウレイドシラン、またはグリシジルシランであり得る。例えば、シランは、３−アミノプロピルトリメトキシシラン、３−アミノプロピルシラントリオール、Ｎ−（２−アミノエチル）−３−アミノプロピルトリメトキシシラン、Ｎ−（２−アミノエチル）−３−アミノプロピルトリメトキシシラントリオール、（Ｎ，Ｎ）−ジメチル−３−アミノプロピルトリメトキシシラン、Ｎ−フェニル−３−アミノプロピルトリメトキシシラン、ウレイドプロピルトリエトキシシラン、または３−グリシドプロピルジメチルエトキシシランであり得る。
【００７８】
好ましくは、研磨組成物が添加剤を含む場合、添加剤は、２−ヒドロキシエチルメタクリル酸とメタクリル酸のコポリマー、ポリビニルピロリドン、アミノプロピルシラントリオール、ピコリン酸Ｎ−オキシド、デンプン、アルファ−シクロデキストリン、ベータ−シクロデキストリン、およびそれらの組み合わせから選択される。
【００７９】
添加剤（すなわち、全体でカルボン酸モノマー、スルホン化モノマー、またはホスホン化モノマーと、アクリレート、ポリビニルピロリドン、またはポリビニルアルコールのアニオン性コポリマー、シラン、官能化ピリジンのＮ−オキシド、デンプン、シクロデキストリン、またはそれらの組み合わせ）は、化学機械研磨組成物中に任意の好適な濃度で存在し得る。好ましくは、添加剤は約１ｐｐｍ〜約５００ｐｐｍ、例えば、約５ｐｐｍ〜約４００ｐｐｍ、約１０ｐｐｍ〜約４００ｐｐｍ、約１５ｐｐｍ〜約４００ｐｐｍ、約２０ｐｐｍ〜約４００ｐｐｍ、約２５ｐｐｍ〜約４００ｐｐｍ、約１０ｐｐｍ〜約３００ｐｐｍ、約１０ｐｐｍ〜約２５０ｐｐｍ、約３０ｐｐｍ〜約３５０ｐｐｍ、約３０ｐｐｍ〜約２７５ｐｐｍ、約５０ｐｐｍ〜約３５０ｐｐｍ、または約１００ｐｐｍ〜約３００ｐｐｍの濃度で研磨組成物中に存在する。より好ましくは、添加剤は約１ｐｐｍ〜約３００ｐｐｍ、例えば、約１ｐｐｍ〜約２７５ｐｐｍ、約１ｐｐｍ〜約２５０ｐｐｍ、約１ｐｐｍ〜約１００ｐｐｍ、約１ｐｐｍ〜約５０ｐｐｍ、約１０ｐｐｍ〜約２５０ｐｐｍ、約１０ｐｐｍ〜約１００ｐｐｍ、または約３５ｐｐｍ〜約２５０ｐｐｍの濃度で研磨組成物中に存在する。
【００８０】
研磨組成物は所望により、本明細書に記載の１種以上の添加剤、すなわち、カルボン酸モノマー、スルホン化モノマー、またはホスホン化モノマーとアクリレート、ポリビニルピロリドン、またはポリビニルアルコールのアニオン性コポリマー、非イオン性ポリマー、シラン、官能化ピリジンのＮ−オキシド、デンプン、およびシクロデキストリンの１種以上に加えて、本明細書に記載のカチオン性ポリマーを含むことができる。あるいは、研磨組成物は上記の１種以上の添加剤なしで、すなわち、カルボン酸モノマー、スルホン化モノマー、またはホスホン化モノマーとアクリレート、ポリビニルピロリドン、またはポリビニルアルコールの、アニオン性コポリマー、非イオン性ポリマー、シラン、官能化ピリジンのＮ−オキシド、デンプン、およびシクロデキストリンの１種以上なしで、カチオン性ポリマーを含むことができる。
【００８１】
研磨組成物は水性キャリアを含む。水性キャリアは水（例えば、脱イオン水）を含み、１種以上の水混和性有機溶媒を含有してもよい。使用できる有機溶媒の例には、プロペニルアルコール、イソプロピルアルコール、エタノール、１−プロパノール、メタノール、１−ヘキサノールなどのアルコール、アセチルアルデヒドなどのアルデヒド、アセトン、ジアセトンアルコール、メチルエチルケトンなどのケトン、ギ酸エチル、ギ酸プロピル、酢酸エチル、酢酸メチル、乳酸メチル、乳酸ブチル、乳酸エチルなどのエステル、ジメチルスルホキシド（ＤＭＳＯ）、テトラヒドロフラン、ジオキサン、ジグリムなどのスルホキシドを含むエーテル、Ｎ，Ｎ−ジメチルホルムアミド、ジメチルイミダゾリジノン、Ｎ−メチルピロリドンなどのアミド、エチレングリコール、グリセロール、ジエチレングリコール、ジエチレングリコールモノメチルエーテルなどの多価アルコールおよびその誘導体、ならびにアセトニトリル、アミルアミン、イソプロピルアミン、イミダゾール、ジメチルアミンなどの窒素含有有機化合物が挙げられる。好ましくは、水性キャリアは水のみ、すなわち有機溶媒は存在しない。
【００８２】
本発明の研磨組成物は約３〜約９のｐＨを有する。通常、研磨組成物は約３以上のｐＨを有する。また、研磨組成物のｐＨは通常、約９以下である。例えば、研磨組成物は、約３．５〜約９、例えば、約４〜約９、約４．５〜約９、約５〜約９、約５．５〜約９、約６〜約９、約６．５〜約９、約７〜約９、約７．５〜約９、約８〜約９または約８．５〜約９のｐＨを有することができる。あるいは、研磨組成物は、約３〜約８．５、例えば、約３〜約８、約３〜約７．５、約３〜約７、約３〜約６．５、約３〜約６、約３〜約５．５、約３〜約５、約３〜約４．５、約３〜約４または約３〜約３．５のｐＨを有することができる。したがって、研磨組成物は、前述の端点のいずれか２つで区切られた範囲内のｐＨを有することができる。
【００８３】
好ましくは、研磨組成物は約３〜約５、または約７．０〜約８．５のｐＨを有する。例えば、好ましい実施形態において、研磨組成物は、研削材、本明細書に記載の式Ｑ−Ｂの自己停止剤、および水性キャリアを含み、研磨組成物のｐＨは約３〜約５である。
【００８４】
別の好ましい実施形態では、研磨組成物は、研削材、本明細書に記載の式Ｑ−Ｂの自己停止剤、カチオン性ポリマー、および水性キャリアを含み、研磨組成物のｐＨは約７．０〜約９．０である。いくつかの好ましい実施形態では、本発明の研磨組成物は、研削材、本明細書に記載の式（Ｉ）の自己停止剤、カチオン性ポリマー、および水性キャリアを含み、研磨組成物のｐＨは約７．０〜約９．０である。
【００８５】
研磨組成物は、ｐＨ調整剤およびｐＨ緩衝剤を含むことができる。ｐＨ調整剤は、任意の好適なｐＨ調整剤であり得る。例えば、ｐＨ調整剤は、アルキルアミン、アルコールアミン、４級アミン水酸化物、アンモニア、またはそれらの組み合わせであり得る。特に、ｐＨ調整剤は、トリエタノールアミン（ＴＥＡ）、水酸化テトラメチルアンモニウム（ＴＭＡＨもしくはＴＭＡ−ＯＨ）、または水酸化テトラエチルアンモニウム（ＴＥＡＨもしくはＴＥＡ−ＯＨ）であり得る。いくつかの実施形態において、ｐＨ調整剤はトリエタノールアミンである。
【００８６】
ｐＨ調整剤は、研磨組成物中に任意の好適な濃度で存在することができる。望ましくは、ｐＨ調整剤は、研磨組成物のｐＨを、例えば、約３〜約９のｐＨを維持するために、約３〜約５のｐＨを維持するために、約７．０〜約８．５のｐＨを維持するために、本明細書に記載のｐＨ範囲内で達成および／または維持するのに十分な濃度で研磨組成物中に存在する。
【００８７】
研磨組成物は、任意の好適な緩衝剤を含有することができる。例えば、好適な緩衝剤には、ホスフェート類、サルフェート類、アセテート類、マロネート類、オキサレート類、ボラート類、アンモニウム塩、アゾール類などが含まれ得る。いくつかの実施形態において、緩衝剤は１Ｈ−ベンゾトリアゾールである。
【００８８】
研磨組成物は、存在する場合、任意の好適な量の緩衝剤を含有してもよい。例えば、緩衝剤は、約０．０００１質量％以上、例えば、約０．０００５質量％以上、約０．００１質量％以上、約０．００５質量％以上、約０．０１質量％以上、または約０．１質量％以上の濃度で研磨組成物中に存在することができる。あるいは、または加えて、緩衝剤は、約２質量％以下、例えば、約１．８質量％以下、約１．６質量％以下、約１．４質量％以下、約１．２質量％以下、または約１質量％以下の濃度で研磨組成物中に存在することができる。したがって、緩衝剤は、前述の端点のいずれか２つで区切られた範囲内の濃度で研磨組成物中に存在することができる。例えば、緩衝剤は、約０．０００１質量％〜約２質量％、例えば約０．００５質量％〜約１．８質量％、約０．０１質量％〜約１．６質量％、または約０．１質量％〜約１質量％の濃度で研磨組成物中に存在することができる。
【００８９】
研磨組成物は所望により、１種以上の他の追加の成分をさらに含む。例示的な追加成分には、速度向上剤、調整剤、スケール阻害剤、分散剤などが含まれる。速度向上剤は、望ましくは、超配位化合物（例えば、５配位ケイ素化合物または６配位ケイ素化合物）を形成することにより、研磨粒子または基板を活性化する有機カルボン酸である。好適な速度向上剤には、例えば、ピコリン酸および４−ヒドロキシ安息香酸が含まれる。研磨組成物は、界面活性剤ならびに／または、粘度増強剤および凝固剤（例えば、ウレタンポリマーなどのポリマーレオロジー調整剤）を含むレオロジー調整剤、分散剤、殺生物剤（例えば、ＫＡＴＨＯＮ（商標）ＬＸ）、などを含むことができる。好適な界面活性剤には、例えば、カチオン性界面活性剤、アニオン性界面活性剤、アニオン性高分子電解質、非イオン性界面活性剤、両性界面活性剤、フッ素化界面活性剤、それらの混合物などが含まれる。例として、追加の成分には、Ｂｒｉｊ  Ｓ２０（ポリエチレングリコールオクタデシルエーテル）およびポリエチレングリコール（例えば、ＰＥＧ８０００）が含まれ得る。
【００９０】
研磨組成物は、その多くが当業者には既知である任意の好適な技術によって調製することができる。研磨組成物は、バッチプロセスまたは連続プロセスで調製することができる。通常、研磨組成物は、本明細書の成分を任意の順序で組み合わせることによって調製することができる。本明細書で使用される「成分」という用語は、個別の成分（例えば、研削材、自己停止剤、カチオン性化合物など）および成分の任意の組み合わせ（例えば、研削材、自己停止剤、カチオン性化合物など）を含む。
【００９１】
例えば、自己停止剤は、所望の濃度で水性キャリア（例えば、水）に加えることができる。次いで、ｐＨを（所望に応じて）調整することができ、研削材を所望の濃度で混合物に添加して、研磨組成物を形成することができる。研磨組成物は、使用の直前に（例えば、使用前の約１分以内に、または使用前の約１時間以内に、または使用前の約７日以内に）１種以上の成分を研磨組成物に添加して、使用に先立って調製することができる。研磨組成物はまた、研磨作業中に基板の表面で成分を混合することによっても調製することができる。
【００９２】
研磨組成物はまた、使用前に適切な量の水性キャリアで、特に水で希釈されることを意図した濃縮物として提供することもできる。このような実施形態において、研磨組成物濃縮物は、研削材、自己停止剤、カチオン性ポリマー（存在する場合）、および水性キャリアを、適切な量の水で濃縮物を希釈すると、研磨組成物の各成分が、上に列挙された各成分の適切な範囲内の量で研磨組成物中に存在するようになる量で含むことができる。その上、当業者には理解されるように、濃縮物は、他の成分が少なくとも部分的にまたは完全に濃縮物中に溶解することを確実にするために、最終研磨組成物中に存在する水の好適な部分を含有することができる。
【００９３】
研磨組成物は使用のかなり前に、または使用の少し前にさえ調製することができるが、研磨組成物はまた、使用地点またはその付近で研磨組成物の成分を混合することによって作製され得る。本明細書で使用される場合、用語「使用地点」は、研磨組成物が基板表面（例えば、研磨パッドまたは基板表面自体）に適用される点を指す。使用地点の混合を利用して研磨組成物を作製する場合、研磨組成物の成分は２つ以上の保管デバイスに別々に保管される。
【００９４】
保管デバイスに収容される成分を混合して使用地点またはその付近で研磨組成物を作製するために、保管デバイスは通常、各保管デバイスから研磨組成物の使用地点（例えば、プラテン、研磨パッド、または基板表面）につながる１つ以上のフローラインとともに提供される。「フローライン」という用語は、個別の保管容器からそこに保管されている成分の使用地点までの、流れの経路を意味する。１つ以上のフローラインはそれぞれ使用地点に直接つながるか、または複数のフローラインが使用される状況では、２つ以上のフローラインを任意の地点で、使用地点に導く単一のフローラインに結合させることができる。さらに、１つ以上のフローライン（例えば、個別のフローラインまたは結合されたフローライン）のいずれかは、成分の使用地点に到達するに先立って、まず１つ以上の他のデバイス（例えば、ポンプデバイス、測定デバイス、混合デバイスなど）につながることができる。
【００９５】
研磨組成物の成分は、独立して使用地点に送達されることができ（例えば、成分は基板表面に送達され、そこで研磨プロセス中に成分が混合される）、または成分は使用地点に送達される直前に混合することができる。成分は、それらの成分が使用地点に到達前の１０秒未満で、好ましくは使用地点に到達前の５秒未満で、より好ましくは使用地点に到達前の１秒未満で、または使用地点に到達すると同時（例えば、成分が分注機で混合される）に混合される場合、「使用地点に送達される直前に」混合される。成分はまた、それらの成分が使用地点の５ｍ以内、例えば、使用地点の１ｍ以内で、さらには使用地点の１０ｃｍ以内で（例えば、使用地点の１ｃｍ以内で）混合される場合、「使用地点に送達される直前に」混合される。
【００９６】
研磨組成物の２種以上の成分が使用地点に到達する前に混合される場合、成分はフローラインで混合され、混合デバイスを使用せずに使用地点に送達されることができる。あるいは、１つ以上のフローラインは混合デバイスにつながり、２種以上の成分の混合を促進することができる。任意の好適な混合デバイスを使用することができる。例えば、混合デバイスは、２種以上の成分が流れるノズルまたはジェット（例えば、高圧ノズルまたは高圧ジェット）であり得る。あるいは、混合デバイスは、研磨組成物の２つ以上の成分がミキサーに導入される１つ以上の注入口と、混合された成分がミキサーから出て、直接または装置の他の要素（例えば、１つ以上のフローラインを介して）を介して、混合された成分がミキサーの出口まで送達される少なくとも１つの排出口と、を含む、容器型混合デバイスであり得る。さらに、混合デバイスは１つより多くのチャンバを備えることができ、各チャンバは少なくとも１つの注入口と少なくとも１つの排出口を有し、各チャンバで２つ以上の成分が混合される。容器型混合デバイスを使用する場合、混合デバイスは成分の混合をさらに促進するための、混合機構を備えることが好ましい。混合機構は当該技術分野で通常既知であり、スターラー、ブレンダー、撹拌機、パドル付きバッフル、ガススパージャーシステム、バイブレーターなどを含む。
【００９７】
本発明はまた、本明細書に記載の本発明のＣＭＰ組成物を使用して基板を化学機械研磨する方法を提供する。一実施形態において、本発明は、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）本明細書に記載の化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨すること、を含む、方法を提供する。
【００９８】
より具体的には、本発明は、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）（ａ）研削材、（ｂ）式Ｑ−Ｂの自己停止剤であって、式中、Ｑは置換または非置換の疎水性基、または立体障害を与える基であり、Ｂは結合基であり、結合基は、
Ｃ（Ｏ）−Ｘ−ＯＨまたは−Ｃ（Ｏ）−ＯＨの構造を有し、ＸはＣ１〜Ｃ２アルキル基である自己停止剤、（ｃ）水性キャリア、（ｄ）所望により、カチオン性ポリマーを含み、研磨組成物が約３〜約９のｐＨを有する、化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨すること、を含む、方法を提供する。
【００９９】
本発明はまた、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）（ａ）セリアを含む研削材、（ｂ）コウジ酸、マルトール、カフェー酸、クロトン酸、チグリン酸、２−ペンテン酸、２−ヒドロキシニコチン酸、エチルマルトール、ソルビン酸カリウム、ソルビン酸、デフェリプロン、吉草酸およびそれらの組み合わせから選択される自己停止剤、ならびに（ｃ）水性キャリアを含み、研磨組成物は約３〜約９のｐＨを有する、化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【０１００】
本発明はまた、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）（ａ）研削材、（ｂ）式（Ｉ）の化合物であって、
【化７】
2020517117.tif 000009
式中、Ｒは水素、アルキル、シクロアルキル、アリール、複素環式アルキル、および複素環式アリールからなる群から選択され、これらは各々が置換または非置換であってよい、自己停止剤、
（ｃ）水性キャリア、（ｄ）カチオン性ポリマーを含み、研磨組成物は約７〜約９のｐＨを有する、化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【０１０１】
本発明はまた、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）化学機械研磨組成物であって、（ａ）研削材、（ｂ）式（ＩＩ）、（ＩＩＩ）または（ＩＶ）の化合物であって、
【化８】
2020517117.tif 000010
式中、Ｘ１〜Ｘ３の各々が独立して、Ｎ、Ｏ、Ｓ、ｓｐ２混成炭素、およびＣＹ１Ｙ２から選択され、Ｙ１およびＹ２の各々が独立して、水素、ヒドロキシル、Ｃ１〜Ｃ６アルキル、ハロゲン、およびそれらの組合せから選択され、Ｚ１〜Ｚ３の各々が独立して、水素、ヒドロキシル、Ｃ１〜Ｃ６アルキル、およびそれらの組み合わせから選択され、これらは各々が置換または非置換であってもよい。
Ｚ−（Ｃ（Ｘ１Ｘ２）ｎ）ｐ−ＣＯ２Ｍ      （ＩＩＩ）
式中、ＺはＮ、Ｃ１〜Ｃ６アルキル、Ｃ１〜Ｃ６アルケニル、Ｃ１〜Ｃ６アルキニル、およびアリール（例えば、フェニル、ベンジル、ナフチル、アズレン、アントラセン、ピレンなど）から選択され、Ｘ１およびＸ２は独立して、水素、ヒドロキシ、アミノ、およびＣ１〜Ｃ６アルキル、Ｃ１〜Ｃ６アルケニルから選択され、Ｘ１およびＸ２は、結合している炭素とともにｓｐ２混成炭素を形成することができ、ｎは１または２であり、ｐは０〜４であり、Ｍは水素および好適な対イオン（例えば、第Ｉ族金属）から選択され、これらは各々が置換または非置換であってもよい。
【化９】
2020517117.tif 000011
式中、Ｘ、ＹおよびＺはＨ、Ｏ、Ｓ、ＮＨ、およびＣＨ２から独立して選択され、Ｒ１、Ｒ２およびＲ３はＨ、アルキル、アルケニル、アルキニル、アリール、ハロ、およびハロアルキルから独立して選択され、Ｍは水素および好適な対イオンから選択される、化合物から選択される、自己停止剤、（ｃ）約３〜約９のｐＨを有する水性キャリア、を含む、化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【０１０２】
本発明はまた、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）化学機械研磨組成物であって、（ａ）セリアを含む研削材、（ｂ）アセトヒドロキサム酸、ベンズヒドロキサム酸、サリチルヒドロキサム酸およびそれらの組み合わせ、などのヒドロキサム酸から選択される自己停止剤、（ｃ）カチオン性ポリマー、および（ｄ）水性キャリアを含み、約７〜約９のｐＨを有する化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【０１０３】
本発明の研磨組成物は、任意の好適な基板を研磨するのに有用である。研磨組成物は、酸化ケイ素層を含む基板の研磨に特に有用である。好適な基板としては、フラットパネルディスプレイ、集積回路、メモリまたは剛性円板、金属、半導体、層間誘電体（ＩＬＤ）デバイス、微小電子機械システム（ＭＥＭＳ）、３Ｄ  ＮＡＮＤデバイス、強誘電体、および磁気ヘッドが挙げられるが、これらに限定されない。研磨組成物は、シャロートレンチアイソレーション（ＳＴＩ）加工を受けた基板を平坦化または研磨するのに特に適している。望ましくは、基板は、誘電体含有（例えば、酸化ケイ素含有）表面、特に、誘電体材料のトレンチ領域によって分離された隆起誘電体領域を含むパターン誘電体材料の領域を有する表面を含む。基板は、少なくとも１つの他の層、例えば絶縁層をさらに含むことができる。絶縁層は、金属酸化物、多孔質金属酸化物、ガラス、有機ポリマー、フッ素化有機ポリマー、または任意の他の好適な高または低κ絶縁層であり得る。絶縁層は、酸化ケイ素、窒化ケイ素、またはこれらの組み合わせ、を含む、それから本質的になる、またはそれからなることができる。酸化ケイ素層は、その多くが当該技術分野で既知である任意の好適な酸化ケイ素、を含む、それから本質的になる、またはそれからなることができる。例えば、酸化ケイ素層は、テトラエトキシシラン（ＴＥＯＳ）、高密度プラズマ（ＨＤＰ）酸化物、ポロフォスフォシリケートガラス（ＢＰＳＧ）、高アスペクト比プロセス（ＨＡＲＰ）酸化物、スピンオン誘電体（ＳＯＤ）酸化物、化学蒸着（ＣＶＤ）酸化物、プラズマ増強テトラエチルオルトシリケート（ＰＥＴＥＯＳ）、熱酸化物、またはドープされていないシリケートガラスを含むことができる。基板は、金属層をさらに含むことができる。金属は、例えば、銅、タンタル、タングステン、チタン、白金、ルテニウム、イリジウム、アルミニウム、ニッケル、またはこれらの組み合わせなどのその多くが当該技術分野で既知である任意の好適な金属、を含む、それらから本質的になる、またはそれらからなることができる。
【０１０４】
本発明によれば、任意の好適な技術により、本明細書に記載の研磨組成物で基板を平坦化または研磨することができる。本発明の研磨方法は、化学機械研磨（ＣＭＰ）装置とともに使用するのに特に好適である。通常、ＣＭＰ装置は、使用時に運動し、軌道運動、直線運動、または円運動から生じる速度を有するプラテンと、プラテンと接触し、運転時にプラテンとともに運動する研磨パッドと、研磨パッドの表面に対して接触し、動かすことにより、基板が研磨されるように保持するキャリアとを含む。基板の研磨は、基板を本発明の研磨組成物、および通常は研磨パッドと接触させて配置し、次いで基板の表面の少なくとも一部、例えば酸化ケイ素、または本明細書に記載の１種以上の基板材料を、この研磨組成物、および通常は研磨パッドで研削し、基板を研磨することにより行われる。任意の好適な研磨条件を使用して、本発明による基板を研磨することができる。
【０１０５】
基板は、任意の好適な研磨パッド（例えば、研磨表面）とともに化学機械研磨組成物で平坦化または研磨することができる。好適な研磨パッドには、例えば、織布および不織布の研磨パッドが含まれる。さらに、好適な研磨パッドは、さまざまな密度、硬度、厚さ、圧縮率、圧縮時に反発する能力、および圧縮弾性率の任意の好適なポリマーを含むことができる。好適なポリマーには、例えば、ポリ塩化ビニル、ポリフッ化ビニル、ナイロン、フルオロカーボン、ポリカーボネート、ポリエステル、ポリアクリレート、ポリエーテル、ポリエチレン、ポリアミド、ポリウレタン、ポリスチレン、ポリプロピレン、それらの成形製品、およびそれらの混合物が含まれる。
【０１０６】
本発明の組成物および方法は、自己停止挙動を示すが、ＣＭＰ装置は、ｉｎ  ｓｉｔｕ研磨終点検出システムをさらに含むことができ、その多くは当該技術分野で既知である。加工物の表面から反射された光または他の放射を分析することにより研磨プロセスを検査および監視する技術は、当該技術分野で既知である。そのような方法は、例えば、米国特許第５，１９６，３５３号、米国特許第５，４３３，６５１号、米国特許第５，６０９，５１１号、米国特許第５，６４３，０４６号、米国特許第５，６５８，１８３号、米国特許第５，７３０，６４２号、米国特許第５，８３８，４４７号、米国特許第５，８７２，６３３号、米国特許第５，８９３，７９６号、米国特許第５，９４９，９２７号、および米国特許第５，９６４，６４３号明細書に記載されている。研磨される加工物に関する研磨プロセスの進行の検査または監視により、研磨終点の決定、すなわち特定の加工物に関する研磨プロセスをいつ終了するかの決定が可能になることが望ましい。
【０１０７】
任意の種類のデバイスの基板の場合、基板表面は、表面構造またはトポグラフィーも含む下層の上に配置された、連続的で構造化された誘電体材料の（非平面、非平滑）層を含むことができる。この構造化された誘電体表面の非平面領域は、「パターン誘電体」と呼ばれる。このパターン誘電体は、平らでない下層上に誘電体材料が配置され、下層に存在するトレンチまたは穴を埋めることに起因する。確実にすべてのトレンチまたは穴などを完全に埋め、トレンチまたは穴などを含有する下層の表面を完全に覆うために、誘電体材料が過剰量で堆積される。誘電体材料は、下層の平らでないトポグラフィーに適合し、トレンチによって分離された隆起領域を特徴とする、堆積された連続誘電体表面を作り出す。隆起した領域は、アクティブ研磨および材料除去の場所であり、誘電体材料のほとんどが除去される場所を意味する。パターン誘電体材料はまた、「ステップ高さ」と呼ばれるものによって特徴付けられるが、これは隣接するトレンチの誘電体材料の高さに対する隆起領域の誘電体材料の高さである。
【０１０８】
本発明の研磨組成物は、誘電体が構造化された下層上にコーティングされ、パターン誘電体材料の領域を生成するシャロートレンチアイソレーション（ＳＴＩ）、または同様のプロセスを経た基板を平坦化または研磨するのに特に好適である。シャロートレンチアイソレーションを受けた基板の場合、典型的なステップ高さは、約１，０００オングストローム〜約７，０００オングストロームの範囲であり得る。
【０１０９】
記載された研磨組成物の特定の実施形態は、加工中の３Ｄ  ＮＡＮＤフラッシュメモリデバイスである基板を平坦化または研磨するのにもまた有用である。このような基板では、下層は、アスペクト比が少なくとも１０：１、３０：１、６０：１、または８０：１など、高いアスペクト比を有するトレンチ、穴、またはその他の構造を含む、半導体層で作られる。そのような高アスペクト比の構造を有する表面が誘電体材料でコーティングされると、得られるパターン誘電体は、約７，０００オングストロームよりも実質的に大きいステップ高さのような、例えば、約１０，０００オングストロームより大きい、約２０，０００オングストロームより大きい、約３０，０００オングストロームより大きい、または約４０，０００オングストロームより大きい、またはそれ以上の高いステップ高さを示すだろう。
【０１１０】
本明細書に記載されるいずれかのデバイスの誘電体材料は、さまざまな形態の酸化ケイ素および酸化ケイ素ベースの誘電体材料を含む、その多くが周知である、任意の好適な誘電体材料を含むか、本質的にそれからなるか、またはそれからなり得る。例えば、酸化ケイ素または酸化ケイ素ベースの誘電体層を含む誘電体材料は、テトラエトキシシラン（ＴＥＯＳ）、高密度プラズマ（ＨＤＰ）酸化物、リンケイ酸ガラス（ＰＳＧ）、ポロフォスフォシリケートガラス（ＢＰＳＧ）、高アスペクト比プロセス（ＨＡＲＰ）酸化物、スピンオン誘電体（ＳＯＤ）酸化物、化学蒸着（ＣＶＤ）酸化物、プラズマ増強テトラエチルオルトシリケート（ＰＥＴＥＯＳ）、熱酸化物、またはドープされていないシリケートガラスの任意の１つ以上を含む、それらからなる、または本質的にそれらからなり得る。過去には、パターン誘電体の平坦化を必要とする基板のいくつかの例は、窒化ケイ素層（例えば、「窒化ケイ素キャップ」または「ライナー」）を、例えば、構造化された半導体層のランド面上の「キャップ」など、パターン誘電体材料のアクティブ研磨領域の下の位置に含むように調製されていた。窒化ケイ素層は、アクティブ領域で窒化ケイ素層に到達すると、誘電体材料の研磨および除去を停止させるように設計される。窒化ケイ素層は、最終的なトポグラフィーのトレンチ損失とディッシングを減らすことを目的とした方法で、研磨ステップにおける材料の除去を中断するように機能する。しかし、このステップは製造プロセスに多大な費用がかかり、それでもディッシングを完全に防ぐことはできない。
【０１１１】
本発明の方法によれば、基板は、誘電体研磨および除去ステップの目的の終点位置に配置された窒化ケイ素ライナーを含むことができる。他の実施形態においては、基板は、アクティブ領域から誘電体を除去するステップの終点位置に配置された窒化ケイ素「ライナー」または「キャップ」を必要とせず、所望によりかつ好ましくは除外することができる。
【０１１２】
望ましくは、パターン誘電体材料を平坦化および研磨して、隆起領域（初期高さを有する）とトレンチ（初期トレンチ厚さを有する）との間の初期ステップ高さを低減する。この平坦化を効果的かつ効率的に達成するために、本発明の方法は、トレンチの誘電体材料のかなり低い除去速度とともに、（アクティブ）パターン誘電体材料の隆起領域における高い除去速度を有する。最も好ましくは、本発明の方法はまた自己停止挙動を示す。
【０１１３】
ＣＭＰ研磨中または平坦化中に、誘電体材料は隆起領域から除去され、トレンチからも少量で除去される。研磨中、隆起領域の高さは低減し、最終的にはトレンチの高さと本質的に同じ高さになる。これは、例えば、ステップ高さが１，０００オングストローム未満、例えば、９００オングストローム未満、５００オングストローム未満、３００オングストローム未満、または２５０オングストローム未満に低減されることを意味し得る。隆起領域の高さを低減させると、トレンチ間の隆起領域のパターンが除去され、パターンが効果的に除去され、パターンが平坦化された誘電体のフィールド、すなわち、誘電体材料の実質的に平坦化された領域を意味する「ブランケット誘電体」または「ブランケット酸化物」に加工される。
【０１１４】
研磨される基板に応じて、初期ステップ高さは、ＣＭＰプロセスのステップを開始する前に測定して、少なくとも１，０００オングストローム、例えば、少なくとも２，０００オングストローム、または少なくとも５，０００オングストロームであってよく、また７，０００オングストロームより大きいなど、例えば、少なくとも１０，０００オングストローム、少なくとも２０，０００オングストローム、少なくとも３０，０００オングストローム、または少なくとも４０，０００オングストロームなど、かなり大きくてもよい。研磨後、ステップの高さが低減し、トレンチの厚さが低減する。
【０１１５】
図１は、初期ステップ高さ（ｈ０）および初期トレンチ厚さ（ｔ０）を有する例示的な基板を示す。ステップ高さの材料は、ほとんどがＴＥＯＳ、ＢＰＳＧ、またはその他のアモルファスシリカ含有材料などの誘電体であり得る。３Ｄ  ＮＡＮＤ誘電体（およびその他のバルク酸化物除去）プロセスの重要なステップは、最小限のトレンチ損失（ｔ０−ｔ１）で、ステップ高さ（ｈ１）を減らすことである（例えば、約１，０００Å未満に、または約９００Å未満に）。良好な平坦化効率のためには、最終的なステップ高さを大幅なトレンチ損失なしで達成しなければならない。これには、トレンチ領域よりもアクティブ（すなわち、隆起）領域での除去速度が高い研磨組成物が必要である。加えて、好ましい研磨組成物は、「自己停止」挙動または「平面で停止」挙動をもたらし、過剰研磨を引き起こさない、より効果的な最終研磨を可能にする。望ましくは、本発明の研磨組成物は、ブランケット（実質的に平滑な）誘電体材料の除去速度と比較して、はるかに高いパターン除去速度（アクティブ領域での除去速度）を有する。
【０１１６】
アクティブ領域での誘電体材料の除去速度は、パターン材料（例えば、パターン酸化物）の除去速度、または「パターン除去速度」または「アクティブ除去速度」と呼ばれる。本明細書に記載の方法および研磨組成物を使用して得られたパターン除去速度は任意の好適な速度であることができ、任意の所与のプロセスと基板の場合、速度は隆起領域の寸法（例えば、ピッチおよび幅）に大きく依存するだろう。好ましい方法によれば、パターン誘電体材料の除去速度は、少なくとも約２，０００オングストローム／分、好ましくは少なくとも約４，０００オングストローム／分、例えば、少なくとも約５，０００オングストローム／分、少なくとも約６，０００オングストローム／分、少なくとも約１０，０００オングストローム／分、約１４，０００オングストローム／分、または少なくとも約１５，０００オングストローム／分であり得る。
【０１１７】
好ましい方法によれば、パターン誘電体は５分未満、例えば３分未満、２分未満、または１分未満の時間のパターン誘電体のＣＭＰプロセスによって、平坦化された表面に加工することができる。これは、少なくとも７，０００オングストローム、例えば、少なくとも１０，０００オングストローム、少なくとも２０，０００オングストローム、少なくとも３０，０００オングストローム、または少なくとも４０，０００オングストロームのステップ高さを含むパターン誘電体材料を伴う基板に対して達成することができる。表面は、１，０００オングストローム未満の（研磨により）低減したステップ高さ（すなわち、「残存」ステップ高さ）を達成すると、効果的に平坦化されるとみなされる。したがって、本発明の研磨組成物および方法は、１，０００オングストローム未満、例えば、９００オングストローム未満、５００オングストローム未満、３００オングストローム未満、または２５０オングストローム未満の残存ステップ高さを提供することができる。
【０１１８】
また、本明細書に記載の研磨組成物を使用する好ましい研磨方法によれば、本明細書に記載の自己停止剤（例えば、式Ｑ−Ｂの化合物）を含有しない研磨組成物と比較して、トレンチ損失は低減させることができ、かつ平坦化効率を改善することができる。トレンチ損失とは、ＣＭＰプロセス前のトレンチの厚さ（ｔ０）からＣＭＰプロセス後のトレンチの厚さ（ｔ１）を引いた差を指し、すなわち、トレンチ損失はｔ０−ｔ１に等しい（所与のプロセス時間または結果の場合）（図１）。好ましくは、平坦化のための研磨中、または所与のプロセス時間中に生じるトレンチ損失の量（例えば、１，０００オングストローム未満、例えば、９００オングストローム未満、５００オングストローム未満、３００オングストローム未満、または２５０オングストローム未満の「残存」ステップ高さによって定義される）は、本明細書に記載の研磨組成物中の、本明細書に記載の自己停止剤の存在により、低減させることができる。したがって、本明細書に記載の研磨方法は、同様であるが、本明細書に記載の自己停止剤を含有しない研磨組成物（例えば、式Ｑ−Ｂの化合物を含まない研磨組成物）を用いて、同じプロセス条件および装置を使用して、同じ種類の基板を研磨する場合に発生するトレンチ損失よりも、大幅に小さいトレンチ損失（例えば、少なくとも１０パーセント小さい）をもたらす。望ましくは、本発明の基板を研磨する方法は、約２，０００オングストローム未満、（例えば、約１，５００オングストローム未満、約１，０００オングストローム未満、約５００オングストローム未満、または約２５０オングストローム未満）のトレンチ損失を提供する。
【０１１９】
より低いトレンチ損失は、平坦化効率に反映されるが、これは、ステップ高さの低減（Å）をトレンチ損失（Å）で割ったものを意味する。本発明の好ましい方法によれば、本明細書に記載の研磨組成物中に、本明細書に記載の自己停止剤を存在させることにより、平坦化効率を改善することができる。したがって、本明細書に記載の研磨方法は、同様であるが、本明細書に記載の自己停止剤を含有しない研磨組成物（例えば、式Ｑ−Ｂの化合物を含まない研磨組成物）を用いて、同じプロセス条件および装置を使用して、同じ種類の基板を研磨する場合に発生する平坦化効率よりも、大幅に高い平坦化効率（例えば、少なくとも１０パーセントを超える）をもたらす。望ましくは、本発明の基板を研磨する方法は、少なくとも約２．０、好ましくは少なくとも約３．０、例えば、少なくとも約３．５の平坦化効率を提供する。
【０１２０】
好ましい方法はまた、ブランケット誘電体材料からの誘電体材料の除去速度（ステップ高さが１，０００オングストローム未満、９００オングストローム未満、５００オングストローム未満、３００オングストローム未満、または２００オングストローム未満に達するとき）（すなわち、「ブランケット除去速度」）がパターン誘電体材料の除去速度よりも著しく低いことを意味する、自己停止挙動を示すことができる。ブランケット誘電体材料の除去速度が約１，０００オングストローム／分未満の場合、自己停止挙動が発現したとみなされる。したがって、好ましい実施形態において、本発明の方法は、約１，０００オングストローム／分未満、例えば、約８００オングストローム／分未満、約５００オングストローム／分未満、約３００オングストローム／分未満、または約２００オングストローム／分未満のブランケット誘電体材料除去速度を提供する。
【０１２１】
別の手段として、ブランケット誘電体材料の除去速度をパターン誘電体材料の除去速度と比較することにより自己停止挙動を測定することができる。パターン除去速度に対するブランケット除去速度の比率が低いと良好な自己停止挙動を示す。したがって、好ましい実施形態においては、ブランケット誘電体材料の除去速度とパターン誘電体材料の除去速度の比率は約１未満、例えば、約０．５未満、約０．３未満、または約０．１未満である。したがって、本明細書に記載の研磨方法は、同様であるが、本明細書に記載の自己停止剤を含有しない研磨組成物（例えば、式Ｑ−Ｂの化合物を含まない研磨組成物）を用いて、同じプロセス条件および装置を使用して、同じ種類の基板を研磨する場合に発生するブランケット誘電体材料の除去速度とパターン誘電体材料の除去速度の比率よりも、大幅に小さいブランケット誘電体材料の除去速度とパターン誘電体材料の除去速度の比率（例えば、少なくとも約１０パーセント小さい）をもたらすだろう。
【０１２２】
一実施形態において、本発明は、方法であって、パターン誘電体層が少なくとも約１，０００オングストロームの初期ステップ高さを含み、上記方法が研磨中に初期ステップ高さを約９００オングストローム未満に低減して平坦化された誘電体を生成することを含み、平坦化された誘電体の除去速度は、約１，０００オングストローム／分未満である、方法を提供する。
【０１２３】
一実施形態において、本発明は、少なくとも約１０，０００オングストロームの誘電体材料の隆起領域を、パターン誘電体層の表面から除去することを含む方法を提供する。
【０１２４】
一実施形態において、本発明は、誘電体材料の隆起領域の除去速度と誘電体材料のトレンチ領域の除去速度との比率が、約５より大きい、好ましくは約１０より大きい、約１５より大きい、または約２０より大きい方法を提供する。
【０１２５】
一実施形態において、本発明は、誘電体材料の隆起領域の除去速度が約１０００オングストローム／分より大きい方法を提供する。したがって、好ましい実施形態においては、誘電体材料の隆起領域の除去速度は、約２，０００オングストローム／分よりも大きく、例えば、約４，０００オングストローム／分より大きく、約５，０００オングストローム／分より大きく、約６，０００オングストローム／分より大きく、約１０，０００オングストローム／分より大きく、または約１５，０００オングストローム／分より大きい。
【０１２６】
一実施形態において、本発明は、パターン誘電体層が、酸化ケイ素、テトラエトキシシラン、リンケイ酸塩ガラス、ボロシリケートガラス、およびそれらの組み合わせから選択される誘電体材料を含む方法を提供する。
【０１２７】
実施形態
（１）実施形態（１）において、化学機械研磨組成物であって、（ａ）研削材、（ｂ）式Ｑ−Ｂの自己停止剤であって、式中、Ｑは置換または非置換の疎水性基、または立体障害を与える基であり、Ｂは結合基であり、結合基は−Ｃ（Ｏ）−Ｘ−ＯＨまたは−Ｃ（Ｏ）−ＯＨで、ＸはＣ１〜Ｃ２アルキル基である構造を有する、自己停止剤（例えば、式（ＩＩ）、（ＩＩＩ）および（ＩＶ）のいずれかの化合物）、および（ｃ）水性キャリア、を含み、約３〜約９のｐＨを有する研磨組成物が提示される。
【０１２８】
（２）実施形態（２）では、研削材がセリア、ジルコニア、およびそれらの組み合わせから選択される、実施形態（１）の研磨組成物が提示される。
【０１２９】
（３）実施形態（３）では、研削材がセリアである、実施形態（２）の研磨組成物が提示される。
【０１３０】
（４）実施形態（４）では、研削材が約０．００１質量％〜約５質量％の濃度で研磨組成物中に存在する、実施形態（１）〜（３）のいずれか１つの研磨組成物が提示される。
【０１３１】
（５）実施形態（５）では、Ｑがアルキル基、シクロアルキル基、芳香族基、複素環基、複素環式芳香族基、およびそれらの組み合わせから選択される、実施形態（１）〜（４）のいずれか１つの研磨組成物が提示される。
【０１３２】
（６）実施形態（６）では、Ｑがヒドロキシル基、アルキル基、ハロゲン、アミン基、またはそれらの任意の組み合わせから選択される１つ以上の基で置換されている、実施形態（５）の研磨組成物が提示される。
【０１３３】
（７）実施形態（７）では、Ｑ−Ｂがマルトール、コウジ酸、クロトン酸、チグリン酸、２−ペンテン酸、吉草酸、安息香酸、３，４−ジヒドロキシ安息香酸、３，５−ジヒドロキシ安息香酸、カフェー酸、エチルマルトール、ソルビン酸カリウム、ソルビン酸、およびそれらの組み合わせから選択される、実施形態（１）の研磨組成物が提示される。
【０１３４】
（８）実施形態（８）では、自己停止剤が約０．５質量％以下の濃度で研磨組成物中に存在する、実施形態（１）〜（７）のいずれか１つの研磨組成物が提示される。
【０１３５】
（９）実施形態（９）では、カチオン性ポリマーをさらに含む、実施形態（１）〜（８）のいずれか１つの研磨組成物が提示される。
【０１３６】
（１０）実施形態（１０）では、カチオン性ポリマーが４級アミン、カチオン性ポリビニルアルコール、カチオン性セルロース、およびそれらの組み合わせから選択されるモノマーを含む、実施形態（９）の研磨組成物が提示される。
【０１３７】
（１１）実施形態（１１）では、カチオン性ポリマーは４級アミンモノマーを含み、４級アミンモノマーは、ビニルイミダゾリウム、メタクリロイルオキシエチルトリメチルアンモニウムハライド、ジアリルジメチルアンモニウムハライド、およびそれらの組み合わせから選択される、実施形態（１０）の研磨組成物が提示される。
【０１３８】
（１２）実施形態（１２）では、カチオン性ポリマーがポリ（ビニルイミダゾリウム）、ポリ（メタクリロイルオキシエチルトリメチルアンモニウム）クロリド、ポリ（ジアリルジメチルアンモニウム）クロリド、ポリクオタニウム−２、およびそれらの組み合わせから選択される、実施形態（９）の研磨組成物が提示される。
【０１３９】
（１３）実施形態（１３）では、研磨組成物が約６．５〜約８．５のｐＨを有する、実施形態（１）〜（１２）のいずれか１つの研磨組成物が提示される。
【０１４０】
（１４）実施形態（１４）では、研磨組成物が約３〜約５のｐＨを有する、実施形態（１）〜（１２）のいずれか１つの研磨組成物が提示される。
【０１４１】
（１５）実施形態（１５）では、速度向上剤および／またはｐＨ緩衝剤をさらに含む、実施形態（１）〜（１４）のいずれか１つの研磨組成物が提示される。
【０１４２】
（１６）実施形態（１６）において、化学機械研磨組成物であって、（ａ）セリアを含む研削材、（ｂ）コウジ酸、クロトン酸、チグリン酸、吉草酸、２−ペンテン酸、マルトール、安息香酸、３，４−ジヒドロキシ安息香酸、３，５−ジヒドロキシ安息香酸、カフェー酸、エチルマルトール、ソルビン酸カリウム、ソルビン酸、およびそれらの組み合わせから選択される自己停止剤、および（ｃ）水性キャリア、を含み、約３〜約９のｐＨを有する研磨組成物が提示される。
【０１４３】
（７）実施形態（１７）では、研磨組成物が約３〜約５のｐＨを有する、実施形態（１６）の研磨組成物が提示される。
【０１４４】
（１８）実施形態（１８）では、ポリ（ビニルイミダゾリウム）、ポリ（メタクリロイルオキシエチルトリメチルアンモニウム）クロリド、ポリ（ジアリルジメチルアンモニウム）クロリド、ポリクオタニウム−２、およびそれらの組み合わせから選択されるカチオン性ポリマーを含む、平坦化剤をさらに含む、実施形態（１６）の研磨組成物が提示される。
【０１４５】
（１９）実施形態（１９）では、研磨組成物が約６．５〜約８．５のｐＨを有する、実施形態（１８）の研磨組成物が提示される。
【０１４６】
（２０）実施形態（２０）では、化学機械研磨組成物であって、（ａ）セリアを含む研削材と、（ｂ）式（Ｉ）の化合物であって、
【化１０】
2020517117.tif 000012
式中、Ｒは水素、アルキル、シクロアルキル、アリール、複素環式アルキル、および複素環式アリールからなる群から選択され、これらは各々が置換または非置換であってよい、式（Ｉ）化合物から選択される自己停止剤と、（ｃ）アルミニウム塩、２−（ジメチルアミノ）エチルメタクリレート、ジアリルジメチルアンモニウム、ポリ（ビニルイミダゾリウム）、ポリ（メタクリロイルオキシエチルトリメチルアンモニウム）ハライド、ポリ（ジアリルジメチルアンモニウム）ハライド、ポリクオタニウム−２、ポリクオタニウム−１１、ポリクオタニウム−１６、ポリクオタニウム−４６、ポリクオタニウム−４４、Ｌｕｖｉｑｕａｔ  Ｓｕｐｒｅｍｅ、Ｌｕｖｉｑｕａｔ  Ｈｏｌｄ、Ｌｕｖｉｑｕａｔ  ＵｌｔｒａＣａｒｅ、Ｌｕｖｉｑｕａｔ  ＦＣ  ３７０、Ｌｕｖｉｑｕａｔ  ＦＣ  ５５０、Ｌｕｖｉｑｕａｔ  ＦＣ  ５５２、Ｌｕｖｉｑｕａｔ  Ｅｘｃｅｌｌｅｎｃｅ、およびそれらの組み合わせから選択されるカチオン性化合物と、（ｄ）水性キャリアと、を含み、約７〜約９のｐＨを有する、化学機械研磨組成物が提示される。
【０１４７】
（２１）実施形態（２１）では、研磨組成物が約７〜約９のｐＨを有する、実施形態（２０）の研磨組成物が提示される。
【０１４８】
（２２）実施形態（２２）において、基板を化学機械研磨する方法であって、（ｉ）基板を提供することであって、基板は基板の表面にパターン誘電体層を含み、パターン誘電体層は誘電体材料の隆起領域、および誘電体材料のトレンチ領域を含み、パターン誘電体層の初期ステップ高さは、誘電体材料の隆起領域の高さと、誘電体材料のトレンチ領域の高さとの差である、提供することと、（ｉｉ）研磨パッドを提供することと、（ｉｉｉ）実施形態（１）〜（２１）のいずれか１つの化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨すること、を含む、方法が提示される。
【０１４９】
（２３）実施形態（２３）において、研磨方法であって、パターン誘電体層が少なくとも約１，０００オングストロームの初期ステップ高さを含み、上記方法が研磨中に初期ステップ高さを約９００オングストローム未満に低減して平坦化された誘電体を生成することを含み、平坦化された誘電体の除去速度は、約１，０００オングストローム／分未満である、実施形態（２２）の研磨方法が提示される。
【０１５０】
（２４）実施形態（２４）では、パターン誘電体層から少なくとも約１０，０００オングストロームの誘電体材料の隆起領域を除去することを含む、実施形態（２２）または実施形態（２３）の研磨方法が提示される。
【０１５１】
（２５）実施形態（２５）では、誘電体材料の隆起領域の除去速度と誘電体材料のトレンチ領域の除去速度との比率が、約５より大きい、実施形態（２２）〜（２４）のいずれか１つの研磨方法が提示される。
【０１５２】
（２６）実施形態（２６）では、誘電体材料の隆起領域の除去速度が約１，０００オングストローム／分より大きい、実施形態（２２）〜（２５）のいずれか１つの研磨方法が提示される。
【０１５３】
（２７）実施形態（２７）では、パターン誘電体層が、酸化ケイ素、テトラエトキシシラン、リンケイ酸塩ガラス、ボロシリケートガラス、およびそれらの組み合わせから選択される誘電体材料を含む、実施形態（２２）〜（２６）のいずれか１つの研磨方法が提示される。
【実施例】
【０１５４】
以下の実施例は、本発明をさらに説明するが、もちろん、その範囲を限定するものとして解釈されるべきではない。
【０１５５】
以下の略語が実施例で使用される。ＰＥＧ８０００は、８，０００ｇ／ｍｏｌの分子量を有するポリエチレングリコールを指す。ｐＭＡＤＱＵＡＴはｐｏｌｙＭＡＤＱＵＡＴを指す。ＳＨＡはサリチルヒドロキサム酸を指す。ＢＨＡはベンズヒドロキサム酸を指す。ＢＴＡは１Ｈ−ベンゾトリアゾールを指す。ＴＥＡはトリエタノールアミンを指す。ＰＯＵは使用地点を指す。ＲＲは除去速度を指す。ＡＡはアクティブ領域を指す。ＴＡはトレンチ領域を指す。ＢＷはＴＥＯＳブランケットウェハを指す。ＳＨはステップ高さを指す。
【０１５６】
実施例１
本実施例は、所望によりカチオン性化合物と組み合わせた自己停止剤が、それを含む研磨組成物の研磨性能に及ぼす効果を示す。
【０１５７】
パターン基板を、１４種の研磨組成物（すなわち、研磨組成物１Ａ〜１Ｎ）で研磨した。研磨組成物１Ａ〜１Ｎを、研削材組成物Ｃ１およびＣ２（以下の表１に記載）を添加剤配合物Ｆ１〜Ｆ１５（以下の表２に記載）と、７：３の体積比で混合することにより調製した。
【０１５８】
研削材組成物Ｃ１およびＣ２は、表１に記載されるように、セリア研削材、ピコリン酸、および水を含有した。ＨＣ６０およびＨＣ３０セリア研削材は、Ｒｈｏｄｉａから市販されている。Ｈ−３０セリア研削材は、以前の出願（米国公開特許出願第２０１６／０２５７８５５号）に記載されている、湿式プロセスセリアである。研削材組成物Ｃ１およびＣ２はそれぞれ４．２のｐＨを有した。
【表１】
2020517117.tif 000013
【０１５９】
添加剤配合物Ｆ４〜Ｆ１５は、表２に記載されるように、カチオン性化合物（ｐＭＡＤＱＵＡＴ）、自己停止剤（ＳＨＡまたはＢＨＡ）、および添加剤（ＢＴＡ）を含有した。トリエタノールアミン（ＴＥＡ）を使用して、添加剤配合物Ｆ３〜Ｆ１５の各々のｐＨを調整した。添加剤配合物Ｆ１およびＦ２は塩基を含まず、４．２のｐＨを有した。
【表２】
2020517117.tif 000014
【０１６０】
約８，０００Åの初期ステップ高さを有する、パターン形成したシリコン基板に最初にコーティングされた、５０％のパターン密度を伴う２５０μｍのＴＥＯＳフィーチャ（約２０，０００Åの厚さのフィーチャ）を含む、個別のパターン形成した試料片基板（ＳＫＷ  Ａｓｓｏｃｉａｔｅｓ，Ｉｎｃ．からのＳＫＷ  ７−２ウェハの各辺が４０ｍｍ有するように正方形に切断したもの）を、２００ｍｍのＣＭＰプラテンを有するＰＯＬＩ−３００（Ｇ＆Ｐ  Ｔｅｃｈ．Ｉｎｃ．）上で、ＩＣ１０１０（商標）パッド（Ｒｏｈｍ  ａｎｄ  Ｈａａｓ  Ｅｌｅｃｔｒｏｎｉｃ  Ｍａｔｅｒｉａｌｓ）を使用して、２０．６８ｋＰａ（３ｐｓｉ）のダウンフォースで、それぞれ１２０ｒｐｍおよび１１０ｒｐｍのプラテン速度とヘッド速度で、６０秒間研磨した。研磨組成物の総流量は２００ｍＬ／分であった。結果を表３に記載する。
【表３】
2020517117.tif 000015
【０１６１】
表３に記載された結果から明らかなように、酸性のｐＨ（ｐＨ４．２）で自己停止剤（ヒドロキサム酸）を伴う研削材配合物を含む研磨組成物１Ａおよび１Ｂは、望ましくは、約３〜６の範囲のアクティブ領域の除去とトレンチ領域の除去との比率を示した。したがって、研磨組成物１Ａおよび１Ｂは、望ましくは、トレンチ材料を保持しながらパターン材料を平坦化する「自己停止」組成物である。
【０１６２】
自己停止剤とカチオン性化合物の両方を含む研磨組成物１Ｉは、約８．６のアクティブ領域の除去とトレンチ領域の除去との比率と、ｐＨ６．１での７７７Åのアクティブ領域での除去を示した。したがって、研磨組成物１Ｉもまた、トレンチ材料を保持しながらパターン材料を平坦化する「自己停止」組成物である。
【０１６３】
自己停止剤とカチオン性化合物の両方を含む研磨組成物１Ｃ〜１Ｈおよび１Ｊ〜１Ｎは、約５．７６：１〜約５０：１の範囲内のアクティブ領域の除去とトレンチ領域の除去との比率と、ｐＨ７．６〜８．８での約４，７００Å〜約９，０００Åのアクティブ領域での除去を示した。したがって、研磨組成物１Ｃ〜１Ｈおよび１Ｊ〜１Ｎは、トレンチ材料を保持しながらパターン材料を平坦化する「自己停止」組成物である。
【０１６４】
実施例２
本実施例は、所望によりカチオン性化合物と組み合わせた自己停止剤が、それを含む研磨組成物の研磨性能に及ぼす効果を示す。
【０１６５】
パターン基板を、３種の研磨組成物（すなわち、研磨組成物２Ａ〜２Ｃ）で研磨した。研磨組成物２Ｂおよび２Ｃを、実施例１に記載の研削材組成物および添加剤配合物（７：３体積比）を使用して調製した。組成物２Ａ（比較例）は研削材配合物Ｃ２のみを含有した。
【０１６６】
さまざまな幅と密度を伴い、約５，０００Åのステップ高さを有する、パターン形成されたシリコン基板に最初はコーティングされた、ＴＥＯＳ（約１０，０００Åの厚さのフィーチャ）を含む、Ｓｉｌｙｂ  Ｉｎｃ．から入手した個別のパターン形成された基板を、３００ｍｍのＣＭＰプラテンを有するＡＰ−３００（商標）（ＣＴＳ  Ｃｏ．，Ｌｔｄ．）上で、ＩＣ１０１０（商標）パッドを使用して、３ｐｓｉのダウンフォースで、それぞれ９３ｒｐｍおよび８７ｒｐｍのプラテン速度とヘッド速度で、さまざまな時間の間、研磨した。研磨組成物の総流量は２５０ｍＬ／分であった。
【表４】
2020517117.tif 000016
【０１６７】
実施例２の結果としての、研磨の前後での、ピッチとパターン密度に応じた残存アクティブ厚さを図２にグラフで示す。
【０１６８】
図２の結果から明らかなように、ｐＨ７．７（ＰＯＵ）で研削材、ベンズヒドロキサム酸、およびｐｏｌｙＭＡＤＱＵＡＴを含有する本発明の研磨組成物２Ｃは、研磨組成物２Ａおよび２Ｂと比較して、研磨時間が長くなるにつれてパターン密度依存性が低くなり、基板上にわたって均一なトポグラフィーを伴う停止を示した（９０秒間の研磨組成物２Ｃ研磨）。
【０１６９】
追加の研磨性能データを表５および図２に記載する。表５のデータは、研磨時間に応じた、９００μｍのＴＥＯＳフィーチャ（パターン密度５０％）を含む、ウェハ上の残存アクティブ厚さを示す。
【表５】
2020517117.tif 000017
【０１７０】
表５と図２に記載の結果から明らかなように、比較例（研磨組成物２Ａおよび２Ｂ）と比較して、研磨組成物２Ｃは最初はパターン材料上での研磨速度が低かったが、ステップ高さが減少すると、研磨速度はウェハ上で均一に下降した。本実施例はさらに、使用地点で約７．０〜約８．５のｐＨ範囲で、自己停止剤（例えば、ヒドロキサム酸）およびカチオン性化合物（例えば、ｐＭＡＤＱＵＡＴ）を使用して配合された自己停止する研磨組成物の、対照研磨組成物と比較した、基板上のトポグラフィーの変動（パターン密度依存性）およびウェハ内の研磨速度の変動（ＷＩＷＮＵ）に関する、自己停止する研磨組成物の利点を示す。
【０１７１】
実施例３
本実施例は、所望によりカチオン性化合物と組み合わせた本発明の自己停止剤およびｐＨ範囲の、研磨性能に対する効果を示す。
【０１７２】
パターン基板およびＴＥＯＳ被覆シリコン基板を、以下の表７に記載の１４種の研磨組成物（すなわち、研磨組成物３Ａ〜３Ｎ）で研磨した。研磨組成物を、研削材組成物（表１に記載）および表６に記載の添加剤配合物を７：３の体積比で混合して調製した。
【０１７３】
添加剤配合物Ｇ１〜Ｇ５はカチオン性化合物を含有せず、一方、添加剤配合物Ｇ６〜Ｇ１４はカチオン性化合物（すなわちｐＭＡＤＱＵＡＴまたはＬｕｖｉｑｕａｔ  Ｓｕｐｒｅｍｅ）を含有した。すべての配合物は、自己停止剤、および表６に記載される追加の成分を含有した。
【表６】
2020517117.tif 000018
【０１７４】
パターン形成したウェハは、Ｓｉｌｙｂ  Ｉｎｃ．から入手し、ウェハは、パターン密度５０％（約１０，０００Åの厚さのフィーチャ）を伴い、約５，０００Åのステップ高さを有する、パターン形成されたシリコン基板に最初はコーティングされた９００μｍのＴＥＯＳフィーチャを含んだ。ＴＥＯＳブランケットウェハはＷＲＳ  ｍａｔｅｒｉａｌｓから入手した。試験用ウェハを、ＭＩＲＲＡ（商標）研磨ツール（Ａｐｐｌｉｅｄ  Ｍａｔｅｒｉａｌｓ，  Ｉｎｃ．）を使用して、６０秒間および９０秒間、パターン形成したウェハとブランケットウェハをそれぞれ研磨した。ＮｅｘＰｌａｎａｒ（登録商標）Ｅ６０８８（Ｃａｂｏｔ  Ｍｉｃｒｏｅｌｅｃｔｒｏｎｉｃｓ  Ｃｏｒｐｏｒａｔｉｏｎ）研磨パッドを、２００ｍｍのプラテン上で、３ｐｓｉのダウンフォースと、それぞれ９３ｒｐｍと８７ｒｐｍのプラテン速度とヘッド速度で使用した。合計のスラリー流量は１５０ｍＬ／分であった。結果を表７に記載する。
【表７】
2020517117.tif 000019
【０１７５】
表７に記載される結果から明らかなように、自己停止剤とともに研削材配合物を含むすべての研磨組成物は、パターン上で高いステップ高さ除去速度、およびブランケットウェハ上で低い酸化物除去速度を示した。これは、パターンウェハ上で、ウェハが平坦化されるにつれて、除去速度が著しく低下することを示す。ステップ高さ除去速度と酸化物ブランケット除去速度の比率は、ＰＯＵ  ｐＨおよびカチオン性化合物と組み合わせた自己停止剤の種類に応じて、約４〜２４の範囲であった。
【０１７６】
本明細書に引用された刊行物、特許出願および特許を含むすべての参考文献は、各参考文献が個々にかつ具体的に参照により組み入れられることが示され、その全体が本明細書に記載されているのと同じ程度に参照により本明細書に組み込まれる。
【０１７７】
（特に以下の特許請求の範囲の文脈において）本発明を説明する文脈における「ａ」および「ａｎ」および「ｔｈｅ」および「少なくとも１つの（ａｔ  ｌｅａｓｔ  ｏｎｅ）」という用語および同様の指示対象の使用は、本明細書において別段の指示がない限り、または文脈によって明らかに矛盾しない限り、単数および複数形の両方を包含すると解釈されるべきである。「少なくとも１つの」という用語に続く１つ以上の項目の列挙（例えば、「ＡおよびＢのうちの少なくとも１つ」）の使用は、本明細書において別段の指示がない限り、または文脈によって明らかに矛盾しない限り、列挙された項目（ＡまたはＢ）から選択される１つの項目、または列挙された項目（ＡおよびＢ）の２つ以上の任意の組み合わせを意味すると解釈されるべきである。「備える」、「有する」、「含む」および「含有する」という用語は、別段の記載がない限り、オープンエンド用語（すなわち、「含むがこれらに限定されない」を意味する）として解釈されるべきである。本明細書における値の範囲の列挙は、本明細書において別段の指示がない限り、範囲内にある各別個の値を個々に参照する簡略方法として有用であることを単に意図しており、それぞれの別個の値は本明細書に個別に列挙されているかのように、本明細書に組み込まれる。本明細書中に記載されるすべての方法は、本明細書において別段の指示がない限り、または文脈によって明らかに矛盾しない限り、任意の好適な順序で実行することができる。本明細書において提供される任意のおよびすべての例、または例示的な用語（例えば、「〜など」）の使用は、単に本発明をより明らかにすることを意図しており、別段の主張がない限り、本発明の範囲を限定するものではない。本明細書中のいかなる言葉も、本発明の実施に必須であると主張されていない任意の要素を示すものとして解釈されるべきではない。
【０１７８】
本発明を行うために本発明者らに既知の最良の形態を含む、本発明の好ましい実施形態が本明細書に記載される。これらの好ましい実施形態の変形は、前述の説明を読むことにより当業者には明らかになり得る。本発明者らは、当業者がこのような変形を適切に使用することを期待しており、本発明者らは本発明が本明細書に具体的に記載されたものとは別の方法で実行されることを意図する。したがって、本発明は、適用法によって許容されるように、添付の特許請求の範囲に列挙された主題のすべての変形および同等物を含む。その上、本明細書において別段の指示がない限り、または文脈によって明らかに矛盾しない限り、それらのすべての可能な変形における上記の要素の任意の組み合わせが本発明に包含される。
【図１】
2020517117.tif 000023
【図２】
2020517117.tif 000024
【手続補正書】
【提出日】令和2年1月16日(2020.1.16)
【手続補正１】
【補正対象書類名】明細書
【補正対象項目名】００１６
【補正方法】変更
【補正の内容】
【００１６】
本発明はさらに、基板を化学機械研磨する方法であって、（ｉ）基板を提供することであって、基板は基板の表面にパターン誘電体層を含み、パターン誘電体層は誘電体材料の隆起領域（例えば、アクティブ領域対周辺領域）を含み、パターン誘電体層の初期ステップ高さは酸化物の厚さ範囲（例えば、アクティブ対周辺）を表す、提供することと、（ｉｉ）研磨パッドを提供すること、（ｉｉｉ）本明細書に記載の化学機械研磨組成物を提供することと、（ｉｖ）基板を研磨パッドおよび化学機械研磨組成物と接触させることと、（ｖ）研磨パッドおよび化学機械研磨組成物を基板に対して動かし、基板の表面上におけるパターン誘電体層の少なくとも一部を研削し、基板を研磨することと、を含む、方法を提供する。
【手続補正２】
【補正対象書類名】明細書
【補正対象項目名】０１５０
【補正方法】変更
【補正の内容】
【０１５０】
（２４）実施形態（２４）では、パターン誘電体層の表面から少なくとも約１０，０００オングストロームの誘電体材料の隆起領域を除去することを含む、実施形態（２２）または実施形態（２３）の研磨方法が提示される。
【手続補正３】
【補正対象書類名】特許請求の範囲
【補正対象項目名】全文
【補正方法】変更
【補正の内容】
【特許請求の範囲】
【請求項１】
化学機械研磨組成物であって、
（ａ）セリア、ジルコニア、およびそれらの組み合わせから選択される研削材と、
（ｂ）式（ＩＩ）の化合物であって、
【化１】
2020517117.tif 000025
式中、Ｘ１〜Ｘ３の各々が独立して、Ｎ、Ｏ、Ｓ、ｓｐ２混成炭素、およびＣＹ１Ｙ２から選択され、Ｙ１およびＹ２の各々が独立して、水素、ヒドロキシル、Ｃ１〜Ｃ６アルキル、ハロゲン、およびそれらの組み合わせから選択され、Ｚ１〜Ｚ３の各々が独立して、水素、ヒドロキシル、Ｃ１〜Ｃ６アルキル、およびそれらの組み合わせから選択され、これらは各々が置換または非置換であってもよい、式（ＩＩ）化合物、式（ＩＩＩ）の化合物であって、
Ｚ−（Ｃ（Ｘ１Ｘ２）ｎ）ｐ−ＣＯ２Ｍ      （ＩＩＩ）
式中、ＺはＮ、Ｃ１〜Ｃ６アルキル、Ｃ２〜Ｃ６アルケニル、Ｃ２〜Ｃ６アルキニル、およびアリールから選択され、Ｘ１およびＸ２は独立して、水素、ヒドロキシ、アミノ、およびＣ１〜Ｃ６アルキル、Ｃ２〜Ｃ６アルケニルから選択され、Ｘ１およびＸ２は、結合している炭素とともにｓｐ２混成炭素を形成することができ、ｎは１または２であり、ｐは０〜４であり、Ｍは水素および好適な対イオンから選択され、これらは各々が置換または非置換、ならびにそれらの組み合わせであってもよい、式（ＩＩＩ）の化合物、式（ＩＶ）の化合物であって、
【化２】
2020517117.tif 000026
式中、Ｘ、ＹおよびＺは独立して、Ｈ、Ｏ、Ｓ、ＮＨおよびＣＨ２から選択され、Ｒ１、Ｒ２およびＲ３は独立して、Ｈ、アルキル、アルケニル、アルキニル、アリール、ハロ、およびハロアルキルから選択され、Ｍは水素および好適な対イオンから選択される、式（ＩＶ）の化合物から選択される自己停止剤と、
（ｃ）水性キャリアと、を含み、
前記研磨組成物が約３〜約９のｐＨを有する、化学機械研磨組成物。
【請求項２】
前記研磨組成物は速度向上剤をさらに含む、請求項１に記載の研磨組成物。
【請求項３】
前記研削材が、前記研磨組成物中に約０．００１質量％〜約５質量％の濃度で存在する、請求項１に記載の研磨組成物。
【請求項４】
前記自己停止剤がマルトール、エチルマルトール、コウジ酸、安息香酸、３，４−ジヒドロキシ安息香酸、３，５−ジヒドロキシ安息香酸、カフェー酸、ソルビン酸、酪酸、吉草酸、ヘキサン酸、チグリン酸、アンゲリカ酸、クロトン酸、デフェリプロン、２−ヒドロキシニコチン酸、２−ペンテン酸、３−ペンテン酸、他の飽和および不飽和アルキルカルボン酸、それらの塩、ならびにそれらの組み合わせから選択される、請求項１に記載の研磨組成物。
【請求項５】
前記自己停止剤が、前記研磨組成物中に約１質量％以下の濃度で存在する、請求項１に記載の研磨組成物。
【請求項６】
ポリマー、オリゴマー、小分子、塩、およびそれらの組み合わせから選択されるカチオン性化合物をさらに含む、請求項１に記載の研磨組成物。
【請求項７】
前記カチオン性化合物が、４級アミン、カチオン性ポリビニルアルコール、カチオン性セルロース、およびそれらの組み合わせから選択されるモノマーを含むポリマーまたはオリゴマーである、請求項６に記載の研磨組成物。
【請求項８】
前記カチオン性化合物は、４級アミンモノマーを含むポリマーまたはオリゴマーであり、前記４級アミンモノマーは、ビニルイミダゾリウム、メタクリロイルオキシエチルトリメチルアンモニウムハライド、ジアリルジメチルアンモニウムハライド、およびそれらの組み合わせから選択される、請求項７に記載の研磨組成物。
【請求項９】
前記カチオン性化合物が、２−（ジメチルアミノ）エチルメタクリレート、ジアリルジメチルアンモニウム、ポリ（ビニルイミダゾリウム）、ポリ（メタクリロイルオキシエチルトリメチルアンモニウム）ハライド、ポリ（ジアリルジメチルアンモニウム）ハライド、ポリクオタニウム−２、ポリクオタニウム−１１、ポリクオタニウム−１６、ポリクオタニウム−４６、ポリクオタニウム−４４、Ｌｕｖｉｑｕａｔ  Ｓｕｐｒｅｍｅ、Ｌｕｖｉｑｕａｔ  Ｈｏｌｄ、Ｌｕｖｉｑｕａｔ  ＵｌｔｒａＣａｒｅ、Ｌｕｖｉｑｕａｔ  ＦＣ  ３７０、Ｌｕｖｉｑｕａｔ  ＦＣ  ５５０、Ｌｕｖｉｑｕａｔ  ＦＣ  ５５２、Ｌｕｖｉｑｕａｔ  Ｅｘｃｅｌｌｅｎｃｅ、およびそれらの組み合わせから選択される、カチオン性オリゴマーまたはカチオン性ポリマーである、請求項６に記載の研磨組成物。
【請求項１０】
前記研磨組成物が約６．０〜約８．５のｐＨを有する、請求項１に記載の研磨組成物。
【請求項１１】
前記研磨組成物が約３〜約５のｐＨを有する、請求項１に記載の研磨組成物。
【請求項１２】
化学機械研磨組成物であって、
（ａ）セリア、ジルコニア、およびそれらの組み合わせから選択される研削材と、
（ｂ）自己停止剤であって、式（Ｉ）の化合物であって、
【化３】
2020517117.tif 000027
式中、Ｒは、水素、アルキル、シクロアルキル、アリール、複素環式アルキル、および複素環式アリールからなる群から選択され、これらは各々が置換または非置換であってもよい、式（Ｉ）の化合物から選択される自己停止剤と、
（ｃ）カチオン性ポリマーと、
（ｄ）水性キャリアと、を含み、
前記研磨組成物が約７〜約９のｐＨを有する、化学機械研磨組成物。
【請求項１３】
前記自己停止剤が、ヒドロキサム酸、アセトヒドロキサム酸、ベンズヒドロキサム酸、サリチルヒドロキサム酸およびそれらの組み合わせから選択される、請求項１２に記載の研磨組成物。
【請求項１４】
前記カチオン性ポリマーが、２−（ジメチルアミノ）エチルメタクリレート、ジアリルジメチルアンモニウム、ポリ（ビニルイミダゾリウム）、ポリ（メタクリロイルオキシエチルトリメチルアンモニウム）ハライド、ポリ（ジアリルジメチルアンモニウム）クロリド、ポリクオタニウム−２、ポリクオタニウム−１１、ポリクオタニウム−１６、ポリクオタニウム−４６、ポリクオタニウム−４４、Ｌｕｖｉｑｕａｔ  Ｓｕｐｒｅｍｅ、Ｌｕｖｉｑｕａｔ  Ｈｏｌｄ、Ｌｕｖｉｑｕａｔ  ＵｌｔｒａＣａｒｅ、Ｌｕｖｉｑｕａｔ  ＦＣ  ３７０、Ｌｕｖｉｑｕａｔ  ＦＣ  ５５０、Ｌｕｖｉｑｕａｔ  ＦＣ  ５５２、Ｌｕｖｉｑｕａｔ  Ｅｘｃｅｌｌｅｎｃｅ、およびそれらの組み合わせから選択される、請求項１２に記載の研磨組成物。
【請求項１５】
前記研磨組成物が速度向上剤をさらに含む、請求項１２に記載の研磨組成物。
【請求項１６】
前記自己停止剤が、前記研磨組成物中に約１質量％以下の濃度で存在する、請求項１２に記載の研磨組成物。
【請求項１７】
前記研削材がセリアである、請求項１２に記載の研磨組成物。
【請求項１８】
前記研削材が、前記研磨組成物中に約０．００１質量％〜約５質量％の濃度で存在する、請求項１２に記載の研磨組成物。
【請求項１９】
基板を化学機械的に研磨する方法であって、
（ｉ）基板を提供することであって、前記基板は、前記基板の表面上にパターン誘電体層を含む、基板を提供することと、
（ｉｉ）研磨パッドを提供することと、
（ｉｉｉ）請求項１に記載の化学機械研磨組成物を提供することと、
（ｉｖ）前記基板を前記研磨パッドおよび前記化学機械研磨組成物と接触させることと、
（ｖ）前記研磨パッドおよび前記化学機械研磨組成物を前記基板に対して動かし、前記基板の表面上における前記パターン誘電体層の少なくとも一部を研削し、前記基板を研磨することと、を含む、基板を化学機械的に研磨する方法。
【請求項２０】
基板を化学機械的に研磨する方法であって、
（ｉ）基板を提供することであって、前記基板は、前記基板の表面上にパターン誘電体層を含む、基板を提供することと、
（ｉｉ）研磨パッドを提供することと、
（ｉｉｉ）請求項１２に記載の化学機械研磨組成物を提供することと、
（ｉｖ）前記基板を前記研磨パッドおよび前記化学機械研磨組成物と接触させることと、
（ｖ）前記研磨パッドおよび前記化学機械研磨組成物を前記基板に対して動かし、前記基板の表面上における前記パターン誘電体層の少なくとも一部を研削し、前記基板を研磨することと、を含む、基板を化学機械的に研磨する方法。
【国際調査報告】
2020517117.tif 000028
2020517117.tif 000029